(57)【要約】【課題】            光学的特性に優れたエチレン−アセナフチレン共重合体およびその製造方法を提供すること。【解決手段】        エチレンおよび下記一般式［１］で表されるアセナフチレン誘導体を共重合して得られるエチレン−アセナフチレンランダム共重合体、ならびに、2006206630.tif 000009（ただし、Ｒ1およびＲ2はそれぞれ独立に、水素原子または炭素原子数１〜１０の炭化水素基を表し、Ｒ3〜Ｒ8はそれぞれ独立に、水素原子、ハロゲン原子または炭素原子数１〜１０の炭化水素基を表す。）下記成分（Ａ）、成分（Ｂ）および／または成分（Ｃ）を接触させて得られる重合用触媒の存在下、エチレンおよび前記一般式［１］で表されるアセナフチレン誘導体を共重合するエチレン−アセナフチレンランダム共重合体の製造方法。成分（Ａ）：元素周期律表第４族の金属のメタロセン化合物成分（Ｂ）：特定の有機アルミニウム化合物成分（Ｃ）：特定のホウ素化合物【選択図】          なし【特許請求の範囲】
【請求項１】
エチレンおよび下記一般式［１］で表されるアセナフチレン誘導体を共重合して得られるエチレン−アセナフチレンランダム共重合体。
2006206630.tif 000006
（ただし、Ｒ1およびＲ2はそれぞれ独立に、水素原子または炭素原子数１〜１０の炭化水素基を表し、Ｒ3〜Ｒ8はそれぞれ独立に、水素原子、ハロゲン原子または炭素原子数１〜１０の炭化水素基を表す。）
【請求項２】
示差走査熱量測定装置（ＤＳＣ）によって測定される融点が１３０℃以下であるかまたは融点が実質的に観測されない請求項１に記載のエチレン−アセナフチレンランダム共重合体。
【請求項３】
下記成分（Ａ）、成分（Ｂ）および／または成分（Ｃ）を接触させて得られる重合用触媒の存在下、エチレンおよび前記一般式［１］で表されるアセナフチレン誘導体を共重合するエチレン−アセナフチレンランダム共重合体の製造方法。
成分（Ａ）：元素周期律表第４族の金属のメタロセン化合物
成分（Ｂ）：下記（Ｂ１）〜（Ｂ３）からなる群から選ばれる１種以上の有機アルミニウム化合物
（Ｂ１）一般式  Ｅ1aＡｌＺ3-aで表される有機アルミニウム化合物
（Ｂ２）一般式  ｛−Ａｌ（Ｅ2）−Ｏ−｝bで表される環状のアルミノキサン
（Ｂ３）一般式  Ｅ3｛−Ａｌ（Ｅ3）−Ｏ−｝cＡｌＥ32で表される線状のアルミノキサン
（ただし、Ｅ1、Ｅ2およびＥ3はそれぞれ炭化水素基であり、複数のＥ1、複数のＥ2および複数のＥ3は、それぞれ同じであっても異なっていてもよい。Ｚは水素原子またはハロゲン原子を表し、Ｚが複数ある場合、複数のＺは同じであっても異なっていてもよい。ａは０＜ａ≦３を満足する数を表し、ｂは２以上の整数を表し、ｃは１以上の整数を表す。）
成分（Ｃ）：下記（Ｃ１）〜（Ｃ３）からなる群から選ばれる１種以上のホウ素化合物
（Ｃ１）一般式  ＢＱ1Ｑ2Ｑ3で表されるホウ素化合物
（Ｃ２）一般式  Ｇ+（ＢＱ1Ｑ2Ｑ3Ｑ4）-で表されるホウ素化合物
（Ｃ３）一般式  （Ｌ−Ｈ）+（ＢＱ1Ｑ2Ｑ3Ｑ4）-で表されるホウ素化合物
（ただし、Ｂは３価の原子価状態のホウ素原子を表し、Ｑ1〜Ｑ4はそれぞれ独立に、ハロゲン原子、炭化水素基、ハロゲン化炭化水素基、置換シリル基、アルコキシ基または２置換アミノ基を表し、Ｑ1〜Ｑ4は同じであっても異なっていてもよい。Ｇ+は無機または有機のカチオンを表し、Ｌは中性ルイス塩基を表し、（Ｌ−Ｈ）+はブレンステッド酸を表す。）
【請求項４】
前記メタロセン化合物（Ａ）が、ハーフメタロセン化合物である請求項３に記載のエチレン−アセナフチレンランダム共重合体の製造方法。
【請求項５】
前記メタロセン化合物（Ａ）が、下記一般式［２］〜［６］のいずれかで表される化合物である請求項３に記載のエチレン−アセナフチレンランダム共重合体の製造方法。
2006206630.tif 000007
（上記一般式［２］〜［６］において、Ｍ1〜Ｍ7はそれぞれ元素周期律表第４族の原子を表し、Ａ1〜Ａ5およびＡ7はそれぞれ元素周期律表第１６族の原子を表し、Ｊ1〜Ｊ6はそれぞれ元素周期律表第１４族の原子を表す。Ｔ6は元素周期律表第１５族の原子を表す。Ｃｐ1〜Ｃｐ7はそれぞれ独立に、シクロペンタジエン形アニオン骨格を有する基を表す。Ｘ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75はそれぞれ独立に、水素原子、ハロゲン原子、炭化水素基、置換シリル基、炭化水素オキシ基、２置換アミノ基、炭化水素チオ基または炭化水素セレノ基を表し、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75はそれぞれ任意に結合して単環構造または多環構造を形成してもよい。該単環構造または多環構造は、芳香族環構造であっても、非芳香族環構造であってもよい。Ｘ5〜Ｘ7はそれぞれ元素周期律表第１６族の原子を表す。）
【請求項６】
前記メタロセン化合物（Ａ）が、元素周期律表第４族の金属原子が２つのシクロペンタジエン形アニオン骨格を有する基と結合しているメタロセン化合物である請求項３に記載のエチレン−アセナフチレンランダム共重合体の製造方法。
【請求項７】
前記メタロセン化合物（Ａ）が、下記一般式［７］で表される金属化合物である請求項３に記載のエチレン−アセナフチレンランダム共重合体の製造方法。
2006206630.tif 000008
（上記一般式［７］において、Ｍ8は元素周期律表第４族の金属原子を表し、Ｊ8は元素周期律表第１４族の原子を表す。Ｃｐ8およびＣｐ9はそれぞれ独立に、シクロペンタジエン形アニオン骨格を有する基を表す。Ｘ12およびＸ13、Ｒ81およびＲ82はそれぞれ独立に、水素原子、ハロゲン原子、炭化水素基、置換シリル基または炭化水素オキシ基を表す。Ｒ81およびＲ82は任意に結合して単環構造または多環構造を形成してもよい。該単環構造または多環構造は、芳香族環であっても、非芳香族環であってもよい。）
【発明の詳細な説明】
【技術分野】
【０００１】
本発明は、光学的特性に優れたエチレン−アセナフチレンランダム共重合体およびその製造方法に関するものである。
【背景技術】
【０００２】
従来、エチレンおよびアセナフチレンの共重合体としては、グラフト重合によって製造されるグラフト共重合体や、チーグラー・ナッタ触媒を用いて製造される共重合体が知られている。
例えば、非特許文献１には、ポリエチレンおよびアセナフチレンを溶融混練することによって製造されたエチレン−アセナフチレングラフト共重合体が記載されている。
また、特許文献１には、四塩化チタンと有機アルミニウム化合物からなる触媒を用いて製造されたエチレン−アセナフチレン共重合体が、特許文献２には、オキシ三塩化バナジウムと有機アルミニウム化合物からなる触媒を用いて製造されたエチレン−アセナフチレン共重合体が記載されている。
【０００３】
【非特許文献１】ミツオ・アキヤマ（Mituo Akiyama）、センキチ・カワクボ（Senkiti Kawakubo）、ミチコ・コンドウ（Mitiko Kondo）、「ロール混錬によるポリエチレンへのアセナフチレンのグラフト重合とアセナフチレンの溶液重合の速度論的解析」、レビュー・オブ・ザ・エレクトリカル・コミュニケーション・ラボラトリー（Review of the Electrical Communication Laboratory）、（日本）、日本電信電話公社、１９６４年、１２巻、１１−１２号、ｐｐ．６９３−７０６
【特許文献１】ハンガリー国特許第１５４７９８号明細書
【特許文献２】米国特許第４０９３６７８号明細書
【発明の開示】
【発明が解決しようとする課題】
【０００４】
しかしながら、ポリエチレンおよびアセナフチレンを溶融混練することによって製造されたエチレン−アセナフチレングラフト共重合体は、溶融混練中にアセナフチレングラフト鎖の分解反応によって生じた副生物を含有するので、透明性等の光学的特性が劣るという問題があった。
また、チーグラー・ナッタ触媒を用いて製造されたエチレン−アセナフチレン共重合体は、Ｘ線回折（ＸＲＤ）による結晶化度によれば、エチレンおよびアセナフチレンそれぞれの単独重合体を相当量含有しており、透明性等の光学的特性が劣るという問題があった。
かかる現状において、本発明が解決しようとする課題、すなわち、本発明の目的は、光学的特性に優れたエチレン−アセナフチレン共重合体およびその製造方法を提供することにある。
【課題を解決するための手段】
【０００５】
すなわち、本発明の第一は、エチレンおよび下記一般式［１］で表されるアセナフチレン誘導体を共重合して得られるエチレン−アセナフチレンランダム共重合体にかかるものである。
2006206630.tif 000002
（ただし、Ｒ1およびＲ2はそれぞれ独立に、水素原子または炭素原子数１〜１０の炭化水素基を表し、Ｒ3〜Ｒ8はそれぞれ独立に、水素原子、ハロゲン原子または炭素原子数１〜１０の炭化水素基を表す。）
【０００６】
本発明の第二は、下記成分（Ａ）、成分（Ｂ）および／または成分（Ｃ）を接触させて得られる重合用触媒の存在下、エチレンおよび前記一般式［１］で表されるアセナフチレン誘導体を共重合するエチレン−アセナフチレンランダム共重合体の製造方法にかかるものである。
成分（Ａ）：元素周期律表第４族の金属のメタロセン化合物
成分（Ｂ）：下記（Ｂ１）〜（Ｂ３）からなる群から選ばれる１種以上の有機アルミニウム化合物
（Ｂ１）一般式  Ｅ1aＡｌＺ3-aで表される有機アルミニウム化合物
（Ｂ２）一般式  ｛−Ａｌ（Ｅ2）−Ｏ−｝bで表される環状のアルミノキサン
（Ｂ３）一般式  Ｅ3｛−Ａｌ（Ｅ3）−Ｏ−｝cＡｌＥ32で表される線状のアルミノキサン
（ただし、Ｅ1、Ｅ2およびＥ3はそれぞれ炭化水素基であり、複数のＥ1、複数のＥ2および複数のＥ3は、それぞれ同じであっても異なっていてもよい。Ｚは水素原子またはハロゲン原子を表し、Ｚが複数ある場合、複数のＺは同じであっても異なっていてもよい。ａは０＜ａ≦３を満足する数を表し、ｂは２以上の整数を表し、ｃは１以上の整数を表す。）
成分（Ｃ）：下記（Ｃ１）〜（Ｃ３）からなる群から選ばれる１種以上のホウ素化合物
（Ｃ１）一般式  ＢＱ1Ｑ2Ｑ3で表されるホウ素化合物
（Ｃ２）一般式  Ｇ+（ＢＱ1Ｑ2Ｑ3Ｑ4）-で表されるホウ素化合物
（Ｃ３）一般式  （Ｌ−Ｈ）+（ＢＱ1Ｑ2Ｑ3Ｑ4）-で表されるホウ素化合物
（ただし、Ｂは３価の原子価状態のホウ素原子を表し、Ｑ1〜Ｑ4はそれぞれ独立に、ハロゲン原子、炭化水素基、ハロゲン化炭化水素基、置換シリル基、アルコキシ基または２置換アミノ基を表し、Ｑ1〜Ｑ4は同じであっても異なっていてもよい。Ｇ+は無機または有機のカチオンを表し、Ｌは中性ルイス塩基を表し、（Ｌ−Ｈ）+はブレンステッド酸を表す。）
【発明の効果】
【０００７】
本発明によれば、光学的特性に優れたエチレン−アセナフチレンランダム共重合体およびその製造方法が提供される。
【発明を実施するための最良の形態】
【０００８】
本発明のエチレン−アセナフチレンランダム共重合体は、エチレンおよび下記一般式［１］で表されるアセナフチレン誘導体を共重合して得られるものである。
2006206630.tif 000003
（ただし、Ｒ1およびＲ2はそれぞれ独立に、水素原子または炭素原子数１〜１０の炭化水素基を表し、Ｒ3〜Ｒ8はそれぞれ独立に、水素原子、ハロゲン原子または炭素原子数１〜１０の炭化水素基を表す。）
【０００９】
一般式［１］において、Ｒ1およびＲ2はそれぞれ独立に、水素原子または炭素原子数１〜１０の炭化水素基である。炭化水素基としては、例えば、アルキル基等が挙げられ、炭素原子数１〜１０のアルキル基としては、例えば、メチル基、エチル基、ｎ−ブチル基等の直鎖状アルキル基、イソプロピル基、イソブチル基、ｔｅｒｔ−ブチル基、ネオペンチル基等の分岐状アルキル基、シクロヘキシル基、シクロオクチル基等の環状アルキル基等が挙げられる。Ｒ1およびＲ2として好ましくはそれぞれ独立に、水素原子または炭素原子数１〜１０のアルキル基であり、より好ましくは水素原子または炭素原子数１〜４の直鎖状無置換アルキル基であり、更に好ましくは水素原子またはメチル基であり、特に好ましくは水素原子である。
【００１０】
一般式［１］において、Ｒ3〜Ｒ8はそれぞれ独立に、水素原子、ハロゲン原子または炭素原子数１〜１０の炭化水素基である。ハロゲン原子としては、例えば、フッ素原子、塩素原子、臭素原子、ヨウ素原子が挙げられ、好ましくはフッ素原子、塩素原子または臭素原子である。
【００１１】
一般式［１］において、Ｒ3〜Ｒ8の炭化水素基としては、例えば、アルキル基、アリール基等が挙げられ、これらはハロゲン原子、炭化水素オキシ基、ニトロ基、スルホネート基、シリル基、シアノ基等で置換されていてもよい。Ｒ3〜Ｒ8の炭化水素基に用いられるアルキル基としては、例えば、メチル基、エチル基、ｎ−ブチル基等の直鎖状アルキル基、イソプロピル基、イソブチル基、ｔｅｒｔ−ブチル基、ネオペンチル基等の分岐状アルキル基、シクロヘキシル基、シクロオクチル基等の環状アルキル基等が挙げられる。Ｒ3〜Ｒ8の炭化水素基に用いられるアリール基としては、例えば、フェニル基、トリル基、メシチル基等が挙げられる。Ｒ3〜Ｒ8として好ましくは、水素原子、炭素原子数１〜１０のアルキル基または炭素原子数６〜１０のアリール基であり、より好ましくは水素原子、メチル基またはフェニル基であり、更に好ましくは水素原子またはメチル基である。
【００１２】
また、Ｒ3〜Ｒ8から任意に選ばれる２つ以上の基は互いに結合していてもよく、この場合、隣接する二つの基が互いに結合して脂環式構造または芳香族環構造を形成することが好ましく、これらの環構造は更に置換基を有していてもよい。
【００１３】
本発明のエチレン−アセナフチレンランダム共重合体において、アセナフチレン誘導体に由来する構造単位の共重合組成は特に限定されないが、光学的特性に優れる観点から、通常０．１ｍｏｌ％以上５０ｍｏｌ％未満である。好ましくは１ｍｏｌ％以上５０ｍｏｌ％未満であり、より好ましくは４ｍｏｌ％以上５０ｍｏｌ％未満である。
【００１４】
本発明のエチレン−アセナフチレンランダム共重合体において、アセナフチレン誘導体に由来する構造単位の共重合組成とは、共重合体を構成するモノマー全体に占めるアセナフチレン誘導体に由来する構造単位のｍｏｌ％を表し、１，１，２，２−テトラクロロエタン−ｄ2を溶媒とした13Ｃ−ＮＭＲスペクトルによって求められる。本発明の共重合体の13Ｃ−ＮＭＲスペクトルにおいて３２．０〜５０．０ｐｐｍに現れるピーク（Ｉ）の面積に対する２８．０〜３１．０ｐｐｍに現れるピーク（ＩＩ）の面積の比［１００（Ｉ）／｛（Ｉ）＋（ＩＩ）｝］で、共重合組成が決定される。
本発明の共重合体の13Ｃ−ＮＭＲスペクトルにおいて、１，１，２，２−テトラクロロエタン−ｄ2のピーク位置を７４．２ｐｐｍとした場合、３２．０〜５０．０ｐｐｍに現れるピーク（Ｉ）は、共重合体の骨格における２個以上のメチレン基によって隔てられたアセナフチレン誘導体に由来する炭素原子に帰属され、２８．０〜３１．０ｐｐｍに現れるピーク（ＩＩ）は、共重合体の骨格におけるエチレンに由来するメチレン基に帰属される。
【００１５】
本発明のエチレン−アセナフチレンランダム共重合体の融点は示差走査熱量測定装置（ＤＳＣ）によって測定される。エチレン−アセナフチレンランダム共重合体中のアセナフチレン誘導体に由来する構造単位の共重合組成が１４ｍｏｌ％未満の場合に、通常、融点が観測される。エチレン−アセナフチレンランダム共重合体の融点は特に限定されないが、好ましくは１３０℃以下であり、より好ましくは１２０℃以下であり、更に好ましくは１１０℃以下である。また、アセナフチレン誘導体に由来する構造単位が１４ｍｏｌ％以上になると融点は観測されない。
【００１６】
本発明のエチレン−アセナフチレンランダム共重合体の１３５℃のテトラリン溶液で測定される極限粘度［η］は特に限定されないが、引張強度に優れ、加工性に優れる観点から、好ましくは０．１〜１０．０ｄｌ／ｇであり、より好ましくは０．２〜８．０ｄｌ／ｇであり、更に好ましくは０．２〜５．０ｄｌ／ｇである。
【００１７】
本発明のエチレン−アセナフチレンランダム共重合体は、下記成分（Ａ）、成分（Ｂ）および／または成分（Ｃ）を接触させて得られる重合用触媒の存在下、エチレンおよび前記一般式［１］で表されるアセナフチレン誘導体を共重合することによって製造される。
成分（Ａ）：元素周期律表第４族の金属のメタロセン化合物
成分（Ｂ）：下記（Ｂ１）〜（Ｂ３）からなる群から選ばれる１種以上の有機アルミニウム化合物
（Ｂ１）一般式  Ｅ1aＡｌＺ3-aで表される有機アルミニウム化合物
（Ｂ２）一般式  ｛−Ａｌ（Ｅ2）−Ｏ−｝bで表される環状のアルミノキサン
（Ｂ３）一般式  Ｅ3｛−Ａｌ（Ｅ3）−Ｏ−｝cＡｌＥ32で表される線状のアルミノキサン
（ただし、Ｅ1、Ｅ2およびＥ3はそれぞれ炭化水素基であり、複数のＥ1、複数のＥ2および複数のＥ3は、それぞれ同じであっても異なっていてもよい。Ｚは水素原子またはハロゲン原子を表し、Ｚが複数ある場合、複数のＺは同じであっても異なっていてもよい。ａは０＜ａ≦３を満足する数を表し、ｂは２以上の整数を表し、ｃは１以上の整数を表す。）
成分（Ｃ）：下記（Ｃ１）〜（Ｃ３）からなる群から選ばれる１種以上のホウ素化合物
（Ｃ１）一般式  ＢＱ1Ｑ2Ｑ3で表されるホウ素化合物
（Ｃ２）一般式  Ｇ+（ＢＱ1Ｑ2Ｑ3Ｑ4）-で表されるホウ素化合物
（Ｃ３）一般式  （Ｌ−Ｈ）+（ＢＱ1Ｑ2Ｑ3Ｑ4）-で表されるホウ素化合物
（ただし、Ｂは３価の原子価状態のホウ素原子を表し、Ｑ1〜Ｑ4はそれぞれ独立に、ハロゲン原子、炭化水素基、ハロゲン化炭化水素基、置換シリル基、アルコキシ基または２置換アミノ基を表し、Ｑ1〜Ｑ4は同じであっても異なっていてもよい。Ｇ+は無機または有機のカチオンを表し、Ｌは中性ルイス塩基を表し、（Ｌ−Ｈ）+はブレンステッド酸を表す。）
【００１８】
［成分（Ａ）メタロセン化合物］
本発明で用いる成分（Ａ）とは、元素周期律表（ＩＵＰＡＣ１９８９年）第４族の金属のメタロセン化合物であり、好ましくは、チタン原子、ジルコニウム原子およびハフニウム原子からなる群から選ばれる金属原子を含む、１つのシクロペンタジエン形アニオン骨格を有する基と結合しているハーフメタロセン化合物または２つのシクロペンタジエン形アニオン骨格を有する基と結合しているメタロセン化合物である。
【００１９】
ハーフメタロセン化合物としては、下記一般式［２］〜［６］のいずれかで表される化合物が好ましい。
2006206630.tif 000004
（上記一般式［２］〜［６］において、Ｍ1〜Ｍ7はそれぞれ元素周期律表第４族の原子を表し、Ａ1〜Ａ5およびＡ7はそれぞれ元素周期律表第１６族の原子を表し、Ｊ1〜Ｊ6はそれぞれ元素周期律表第１４族の原子を表す。Ｔ6は元素周期律表第１５族の原子を表す。Ｃｐ1〜Ｃｐ7はそれぞれ独立に、シクロペンタジエン形アニオン骨格を有する基を表す。Ｘ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75はそれぞれ独立に、水素原子、ハロゲン原子、炭化水素基、置換シリル基、炭化水素オキシ基、２置換アミノ基、炭化水素チオ基または炭化水素セレノ基を表し、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75はそれぞれ任意に結合して単環構造または多環構造を形成してもよい。該単環構造または多環構造は、芳香族環構造であっても、非芳香族環構造であってもよい。Ｘ5〜Ｘ7はそれぞれ元素周期律表第１６族の原子を表す。）
【００２０】
一般式［２］〜［６］において、Ｍ1〜Ｍ7は元素周期律表第４族の原子であり、例えば、チタン原子、ジルコニウム原子、ハフニウム原子が挙げられる。Ｍ1〜Ｍ7として好ましくはチタン原子またはジルコニウム原子である。
【００２１】
一般式［２］〜［６］において、Ａ1〜Ａ5およびＡ7で表される元素周期律表第１６族の原子としては、例えば、酸素原子、硫黄原子、セレン原子等が挙げられる。好ましくは酸素原子である。
【００２２】
一般式［２］〜［６］において、Ｊ1〜Ｊ6で表される元素周期律表第１４族の原子としては、例えば、炭素原子、ケイ素原子およびゲルマニウム原子等が挙げられる。好ましくは、炭素原子またはケイ素原子である。
【００２３】
一般式［５］におけるＴ6は、元素周期律表第１５族の原子であり、例えば、窒素原子、リン原子が挙げられ、好ましくは窒素原子である。
【００２４】
一般式［２］〜［５］において、Ｃｐ1〜Ｃｐ6はそれぞれ独立に、シクロペンタジエン形アニオン骨格を有する基であり、例えば、（置換）シクロペンタジエニル基、（置換）インデニル基、（置換）フルオレニル基等である。具体的には、例えば、シクロぺンタジエニル基、メチルシクロペンタジエニル基、ジメチルシクロペンタジエニル基、トリメチルシクロペンタジエニル基、テトラメチルシクロペンタジエニル基、エチルシクロぺンタジエニル基、ｎ−プロピルシクロペンタジエニル基、イソプロピルシクロペンタジエニル基、ｎ−ブチルシクロペンタジエニル基、ｓｅｃ−ブチルシクロペンタジエニル基、ｔｅｒｔ−ブチルシクロぺンタジエニル基、フェニルシクロぺンタジエニル基、トリメチルシリルシクロぺンタジエニル基、ｔｅｒｔ−ブチルジメチルシリルシクロぺンタジエニル基、インデニル基、メチルインデニル基、ジメチルインデニル基、ｎ−プロピルインデニル基、イソプロピルインデニル基、ｎ−ブチルインデニル基、ｔｅｒｔ−ブチルインデニル基、フェニルインデニル基、メチルフェニルインデニル基、ナフチルインデニル基、トリメチルシリルインデニル基、テトラヒドロインデニル基、フルオレニル基、メチルフルオレニル基、ジメチルフルオレニル基、ｔｅｒｔ−ブチルフルオレニル基、ジ−ｔｅｒｔ−ブチルフルオレニル基、フェニルフルオレニル基、ジフェニルフルオレニル基、トリメチルシリルフルオレニル基、ビストリメチルシリルフルオレニル基等が挙げられ、好ましくはシクロペンタジエニル基、メチルシクロペンタジエニル基、ｎ−ブチルシクロペンタジエニル基、ｔｅｒｔ−ブチルシクロペンタジエニル基、テトラメチルシクロペンタジエニル基、インデニル基、テトラヒドロインデニル基またはフルオレニル基である。
【００２５】
一般式［２］〜［５］において、Ｃｐ1〜Ｃｐ6の多座性ηは特に限定されるものではなく、Ｃｐ1〜Ｃｐ6のとりうるいずれの値でもよい。例えば、５座、４座、３座、２座、単座が挙げられ、好ましくは５座、３座または単座であり、より好ましくは５座または３座である。
【００２６】
一般式［６］において、Ｃｐ7はシクロペンタジエン形アニオン骨格を有する基であり、例えば、（置換）シクロペンタジエニル基、（置換）インデニル基、（置換）フルオレニル基等が挙げられる。具体的には、例えば、シクロぺンタジエニル基、メチルシクロペンタジエニル基、１，３−ジメチルシクロペンタジエニル基、１，３，４−トリメチルシクロペンタジエニル基、テトラメチルシクロペンタジエニル基、ペンタメチルシクロペンタジエニル基、エチルシクロぺンタジエニル基、ｎ−プロピルシクロペンタジエニル基、イソプロピルシクロペンタジエニル基、ｎ−ブチルシクロペンタジエニル基、ｓｅｃ−ブチルシクロペンタジエニル基、ｔｅｒｔ−ブチルシクロぺンタジエニル基、フェニルシクロぺンタジエニル基、トリメチルシリルシクロぺンタジエニル基、ｔｅｒｔ−ブチルジメチルシリルシクロぺンタジエニル基、インデニル基、メチルインデニル基、ジメチルインデニル基、ｎ−プロピルインデニル基、イソプロピルインデニル基、ｎ−ブチルインデニル基、ｔｅｒｔ−ブチルインデニル基、フェニルインデニル基、メチルフェニルインデニル基、ナフチルインデニル基、トリメチルシリルインデニル基、テトラヒドロインデニル基、フルオレニル基、メチルフルオレニル基、ジメチルフルオレニル基、ｔｅｒｔ−ブチルフルオレニル基、ジ−ｔｅｒｔ−ブチルフルオレニル基、フェニルフルオレニル基、ジフェニルフルオレニル基、トリメチルシリルフルオレニル基、ビストリメチルシリルフルオレニル基等が挙げられ、好ましくはシクロペンタジエニル基、メチルシクロペンタジエニル基、１，３−ジメチルシクロペンタジエニル基、ｎ−ブチルシクロペンタジエニル基、ｔｅｒｔ−ブチルシクロペンタジエニル基、ペンタメチルシクロペンタジエニル基、インデニル基、テトラヒドロインデニル基またはフルオレニル基である。
【００２７】
一般式［６］において、Ｃｐ7の多座性ηは特に限定されるものではなく、Ｃｐ7のとりうるいずれの値でもよい。例えば、５座、４座、３座、２座、単座が挙げられ、好ましくは５座、３座または単座であり、より好ましくは５座または３座である。
【００２８】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるハロゲン原子としては、例えば、フッ素原子、塩素原子、臭素原子、ヨウ素原子等が挙げられ、好ましくは塩素原子または臭素原子であり、より好ましくは塩素原子である。
【００２９】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における炭化水素基としては、例えば、アルキル基、アラルキル基、アリール基等を挙げることができる。
【００３０】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルキル基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、ｔｅｒｔ−ペンチル基、ｎ−ヘキシル基、ｎ−オクチル基、ｎ−デシル基、ｎ−ドデシル基、ｎ−ペンタデシル基、ｎ−エイコシル基、シクロヘキシル基、シクロオクチル基、シクロデシル基、シクロドデシル基等が挙げられる。
これらのアルキル基はいずれも、フッ素原子、塩素原子、臭素原子、ヨウ素原子等のハロゲン原子で置換されていてもよい。ハロゲン原子で置換されたアルキル基としては、例えば、フルオロメチル基、トリフルオロメチル基、クロロメチル基、トリクロロメチル基、フルオロエチル基、ペンタフルオロエチル基、パーフルオロプロピル基、パーフルオロブチル基、パーフルオロヘキシル基、パーフルオロオクチル基、パークロロプロピル基、パークロロブチル基、パーブロモプロピル基等が挙げられる。
またこれらのアルキル基の水素原子はいずれも、例えば、メトキシ基、エトキシ基等のアルコキシ基、フェノキシ基等のアリールオキシ基、ベンジルオキシ基等のアラルキルオキシ基等で置換されていてもよい。
【００３１】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルキル基としては、好ましくは炭素原子数１〜２０のアルキル基であり、より好ましくはメチル基、エチル基、イソプロピル基、ｔｅｒｔ−ブチル基、イソブチル基またはｔｅｒｔ−ペンチル基である。
【００３２】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキル基としては、例えば、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、ナフチルメチル基、アントラセニルメチル基等が挙げられる。
これらのアラルキル基の水素原子はいずれも、例えば、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００３３】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキル基としては、好ましくは炭素原子数７〜２０のアラルキル基であり、より好ましくはベンジル基である。
【００３４】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリール基としては、例えば、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基等が挙げられる。
これらのアリール基の水素原子はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００３５】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリール基としては、好ましくは炭素原子数６〜２０のアリール基であり、より好ましくはフェニル基である。
【００３６】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における置換シリル基とは炭化水素基で置換されたシリル基であって、該炭化水素基は、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。該炭化水素基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基等の炭素原子数１〜２０のアルキル基、フェニル基等のアリール基等が挙げられる。
【００３７】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における置換シリル基としては、例えば、メチルシリル基、エチルシリル基、フェニルシリル基等の炭素原子数１〜２０の１置換シリル基、ジメチルシリル基、ジエチルシリル基、ジフェニルシリル基等の炭素原子数２〜２０の２置換シリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリイソブチルシリル基、ｔｅｒｔ−ブチルジメチルシリル基、トリ−ｎ−ペンチルシリル基、トリ−ｎ−ヘキシルシリル基、トリシクロヘキシルシリル基、トリフェニルシリル基等が挙げられ、好ましくは炭素原子数３〜２０の３置換シリル基、更に好ましくはトリメチルシリル基、ｔｅｒｔ−ブチルジメチルシリル基またはトリフェニルシリル基である。
【００３８】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における炭化水素オキシ基としては、例えば、アルコキシ基、アラルキルオキシ基、アリールオキシ基等を挙げることができる。
【００３９】
一般式［４］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ドデシルオキシ基、ｎ−ペンタデシルオキシ基、ｎ−エイコシルオキシ基等が挙げられる。
これらのアルコキシ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００４０】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルコキシ基としては、例えば、炭素原子数１〜２０のアルコキシ基が好ましく、より好ましくはメトキシ基、エトキシ基、イソプロポキシ基またはｔｅｒｔ−ブトキシ基である。
【００４１】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキルオキシ基としては、例えば、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、アントラセニルメトキシ基等が挙げられる。
これらのアラルキルオキシ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００４２】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキルオキシ基としては、例えば、炭素原子数７〜２０のアラルキルオキシ基が好ましく、より好ましくはベンジルオキシ基である。
【００４３】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリールオキシ基としては、例えば、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、 ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、 ｎ−デシルフェノキシ基、ナフトキシ基、アントラセノキシ基等が挙げられる。
これらのアリールオキシ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００４４】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリールオキシ基としては、例えば、炭素原子数６〜２０のアリールオキシ基が好ましい。
【００４５】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における２置換アミノ基とは２つの炭化水素基で置換されたアミノ基または２つのシリル基で置換されたアミノ基であって、該炭化水素基または該シリル基は、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。ここで炭化水素基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基等の炭素原子数１〜２０のアルキル基、フェニル基等の炭素原子数６〜２０のアリール基、ベンジル基等の炭素原子数７〜１０のアラルキル基等が挙げられ、シリル基としては、例えば、トリメチルシリル基、ｔｅｒｔ−ブチルジメチルシリル基等が挙げられる。かかる２置換アミノ基としては、例えば、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジイソブチルアミノ基、ｔｅｒｔ−ブチルイソプロピルアミノ基、ジ−ｎ−ヘキシルアミノ基、ジ−ｎ−オクチルアミノ基、ジフェニルアミノ基、ビストリメチルシリルアミノ基、ビス−ｔｅｒｔ−ブチルジメチルシリルアミノ基等が挙げられ、好ましくはジメチルアミノ基、ジエチルアミノ基、ジイソプロピルアミノ基、ジ−ｔｅｒｔ−ブチルアミノ基またはビストリメチルシリルアミノ基である。
【００４６】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における炭化水素チオ基としては、例えば、アルキルチオ基、アラルキルチオ基、アリールチオ基等を挙げることができる。
【００４７】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルキルチオ基としては、例えばメチルチオ基、エチルチオ基、ｎ−プロピルチオ基、イソプロピルチオ基、ｎ−ブチルチオ基、ｓｅｃ−ブチルチオ基、ｔｅｒｔ−ブチルチオ基、ｎ−ペンチルチオ基、ネオペンチルチオ基、 ｎ−ヘキシルチオ基、ｎ−オクチルチオ基、ｎ−ドデシルチオ基、ｎ−ペンタデシルチオ基、ｎ−エイコシルチオ基等が挙げられる。
これらのアルキルチオ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００４８】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルキルチオ基としては、炭素原子数１〜２０のアルキルチオ基が好ましく、より好ましくはメチルチオ基、エチルチオ基、イソプロピルチオ基またはｔｅｒｔ−ブチルチオ基である。
【００４９】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキルチオ基としては、例えば、ベンジルチオ基、（２−メチルフェニル）メチルチオ基、（３−メチルフェニル）メチルチオ基、（４−メチルフェニル）メチルチオ基、（２、３−ジメチルフェニル）メチルチオ基、（２、４−ジメチルフェニル）メチルチオ基、（２、５−ジメチルフェニル）メチルチオ基、（２、６−ジメチルフェニル）メチルチオ基、（３，４−ジメチルフェニル）メチルチオ基、（３，５−ジメチルフェニル）メチルチオ基、（２，３，４−トリメチルフェニル）メチルチオ基、（２，３，５−トリメチルフェニル）メチルチオ基、（２，３，６−トリメチルフェニル）メチルチオ基、（２，４，５−トリメチルフェニル）メチルチオ基、（２，４，６−トリメチルフェニル）メチルチオ基、（３，４，５−トリメチルフェニル）メチルチオ基、（２，３，４，５−テトラメチルフェニル）メチルチオ基、（２，３，４，６−テトラメチルフェニル）メチルチオ基、（２，３，５，６−テトラメチルフェニル）メチルチオ基、（ペンタメチルフェニル）メチルチオ基、（エチルフェニル）メチルチオ基、（ｎ−プロピルフェニル）メチルチオ基、（イソプロピルフェニル）メチルチオ基、（ｎ−ブチルフェニル）メチルチオ基、（ｓｅｃ−ブチルフェニル）メチルチオ基、（ｔｅｒｔ−ブチルフェニル）メチルチオ基、（ｎ−ヘキシルフェニル）メチルチオ基、（ｎ−オクチルフェニル）メチルチオ基、（ｎ−デシルフェニル）メチルチオ基、ナフチルメチルチオ基、アントラセニルメチルチオ基等が挙げられる。
これらのアラルキルチオ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００５０】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキルチオ基としては、炭素原子数７〜２０のアラルキルチオ基が好ましく、より好ましくはベンジルチオ基である。
【００５１】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリールチオ基としては、例えば、フェニルチオ基、２−メチルフェニルチオ基、３−メチルフェニルチオ基、４−メチルフェニルチオ基、２、３−ジメチルフェニルチオ基、２、４−ジメチルフェニルチオ基、２、５−ジメチルフェニルチオ基、２、６−ジメチルフェニルチオ基、３，４−ジメチルフェニルチオ基、３，５−ジメチルフェニルチオ基、２−ｔｅｒｔ−ブチル−３−メチルフェニルチオ基、２−ｔｅｒｔ−ブチル−４−メチルフェニルチオ基、２−ｔｅｒｔ−ブチル−５−メチルフェニルチオ基、２−ｔｅｒｔ−ブチル−６−メチルフェニルチオ基、２，３，４−トリメチルフェニルチオ基、２，３，５−トリメチルフェニルチオ基、２，３，６−トリメチルフェニルチオ基、２，４，５−トリメチルフェニルチオ基、２，４，６−トリメチルフェニルチオ基、２−ｔｅｒｔ−ブチル−３，４−ジメチルフェニルチオ基、２−ｔｅｒｔ−ブチル−３，５−ジメチルフェニルチオ基、２−ｔｅｒｔ−ブチル−３，６−ジメチルフェニルチオ基、２，６−ジ−ｔｅｒｔ−ブチル−３−メチルフェニルチオ基、２−ｔｅｒｔ−ブチル−４，５−ジメチルフェニルチオ基、２，６−ジ−ｔｅｒｔ−ブチル−４−メチルフェニルチオ基、３，４，５−トリメチルフェニルチオ基、２，３，４，５−テトラメチルフェニルチオ基、２−ｔｅｒｔ−ブチル−３，４，５−トリメチルフェニルチオ基、２，３，４，６−テトラメチルフェニルチオ基、２−ｔｅｒｔ−ブチル−３，４，６−トリメチルフェニルチオ基、２，６−ジ−ｔｅｒｔ−ブチル−３，４−ジメチルフェニルチオ基、２，３，５，６−テトラメチルフェニルチオ基、２−ｔｅｒｔ−ブチル−３，５，６−トリメチルフェニルチオ基、２，６−ジ−ｔｅｒｔ−ブチル−３，５−ジメチルフェニルチオ基、ペンタメチルフェニルチオ基、エチルフェニルチオ基、ｎ−プロピルフェニルチオ基、イソプロピルフェニルチオ基、ｎ−ブチルフェニルチオ基、ｓｅｃ−ブチルフェニルチオ基、ｔｅｒｔ−ブチルフェニルチオ基、ｎ−ヘキシルフェニルチオ基、ｎ−オクチルフェニルチオ基、ｎ−デシルフェニルチオ基、ｎ−テトラデシルフェニルチオ基、ナフチルチオ基、アントラセニルチオ基等が挙げられる。
これらのアリールチオ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００５２】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリールチオ基としては、炭素原子数６〜２０のアリールチオ基が好ましい。
【００５３】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75における炭化水素セレノ基としては、例えば、アルキルセレノ基、アラルキルセレノ基、アリールセレノ基等を挙げることができる。
【００５４】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルキルセレノ基としては、例えば、メチルセレノ基、エチルセレノ基、ｎ−プロピルセレノ基、イソプロピルセレノ基、ｎ−ブチルセレノ基、ｓｅｃ−ブチルセレノ基、ｔｅｒｔ−ブチルセレノ基、ｎ−ペンチルセレノ基、ネオペンチルセレノ基、ｎ−ヘキシルセレノ基、ｎ−オクチルセレノ基、ｎ−ドデシルセレノ基、ｎ−ペンタデシルセレノ基、ｎ−エイコシルセレノ基等が挙げられる。
これらのアルキルセレノ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００５５】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアルキルセレノ基としては、炭素原子数１〜２０のアルキルセレノ基が好ましく、より好ましくはメチルセレノ基、エチルセレノ基、イソプロピルセレノ基またはｔｅｒｔ−ブチルセレノ基である。
【００５６】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキルセレノ基としては、例えば、ベンジルセレノ基、（２−メチルフェニル）メチルセレノ基、（３−メチルフェニル）メチルセレノ基、（４−メチルフェニル）メチルセレノ基、（２、３−ジメチルフェニル）メチルセレノ基、（２、４−ジメチルフェニル）メチルセレノ基、（２、５−ジメチルフェニル）メチルセレノ基、（２、６−ジメチルフェニル）メチルセレノ基、（３，４−ジメチルフェニル）メチルセレノ基、（３，５−ジメチルフェニル）メチルセレノ基、（２，３，４−トリメチルフェニル）メチルセレノ基、（２，３，５−トリメチルフェニル）メチルセレノ基、（２，３，６−トリメチルフェニル）メチルセレノ基、（２，４，５−トリメチルフェニル）メチルセレノ基、（２，４，６−トリメチルフェニル）メチルセレノ基、（３，４，５−トリメチルフェニル）メチルセレノ基、（２，３，４，５−テトラメチルフェニル）メチルセレノ基、（２，３，４，６−テトラメチルフェニル）メチルセレノ基、（２，３，５，６−テトラメチルフェニル）メチルセレノ基、（ペンタメチルフェニル）メチルセレノ基、（エチルフェニル）メチルセレノ基、（ｎ−プロピルフェニル）メチルセレノ基、（イソプロピルフェニル）メチルセレノ基、（ｎ−ブチルフェニル）メチルセレノ基、（ｓｅｃ−ブチルフェニル）メチルセレノ基、（ｔｅｒｔ−ブチルフェニル）メチルセレノ基、（ｎ−ヘキシルフェニル）メチルセレノ基、（ｎ−オクチルフェニル）メチルセレノ基、（ｎ−デシルフェニル）メチルセレノ基、ナフチルメチルセレノ基、アントラセニルメチルセレノ基等が挙げられる。
これらのアラルキルセレノ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００５７】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアラルキルセレノ基としては、炭素原子数７〜２０のアラルキルセレノ基が好ましく、より好ましくはベンジルセレノ基である。
【００５８】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリールセレノ基としては、例えば、フェニルセレノ基、２−メチルフェニルセレノ基、３−メチルフェニルセレノ基、４−メチルフェニルセレノ基、２、３−ジメチルフェニルセレノ基、２、４−ジメチルフェニルセレノ基、２、５−ジメチルフェニルセレノ基、２、６−ジメチルフェニルセレノ基、３，４−ジメチルフェニルセレノ基、３，５−ジメチルフェニルセレノ基、２−ｔｅｒｔ−ブチル−３−メチルフェニルセレノ基、２−ｔｅｒｔ−ブチル−４−メチルフェニルセレノ基、２−ｔｅｒｔ−ブチル−５−メチルフェニルセレノ基、２−ｔｅｒｔ−ブチル−６−メチルフェニルセレノ基、２，３，４−トリメチルフェニルセレノ基、２，３，５−トリメチルフェニルセレノ基、２，３，６−トリメチルフェニルセレノ基、２，４，５−トリメチルフェニルセレノ基、２，４，６−トリメチルフェニルセレノ基、２−ｔｅｒｔ−ブチル−３，４−ジメチルフェニルセレノ基、２−ｔｅｒｔ−ブチル−３，５−ジメチルフェニルセレノ基、２−ｔｅｒｔ−ブチル−３，６−ジメチルフェニルセレノ基、２，６−ジ−ｔｅｒｔ−ブチル−３−メチルフェニルセレノ基、２−ｔｅｒｔ−ブチル−４，５−ジメチルフェニルセレノ基、２，６−ジ−ｔｅｒｔ−ブチル−４−メチルフェニルセレノ基、３，４，５−トリメチルフェニルセレノ基、２，３，４，５−テトラメチルフェニルセレノ基、２−ｔｅｒｔ−ブチル−３，４，５−トリメチルフェニルセレノ基、２，３，４，６−テトラメチルフェニルセレノ基、２−ｔｅｒｔ−ブチル−３，４，６−トリメチルフェニルセレノ基、２，６−ジ−ｔｅｒｔ−ブチル−３，４−ジメチルフェニルセレノ基、２，３，５，６−テトラメチルフェニルセレノ基、２−ｔｅｒｔ−ブチル−３，５，６−トリメチルフェニルセレノ基、２，６−ジ−ｔｅｒｔ−ブチル−３，５−ジメチルフェニルセレノ基、ペンタメチルフェニルセレノ基、エチルフェニルセレノ基、 ｎ−プロピルフェニルセレノ基、イソプロピルフェニルセレノ基、ｎ−ブチルフェニルセレノ基、ｓｅｃ−ブチルフェニルセレノ基、ｔｅｒｔ−ブチルフェニルセレノ基、ｎ−ヘキシルフェニルセレノ基、ｎ−オクチルフェニルセレノ基、ｎ−デシルフェニルセレノ基、ｎ−テトラデシルフェニルセレノ基、ナフチルセレノ基、アントラセニルセレノ基等が挙げられる。
これらのアリールセレノ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００５９】
一般式［２］〜［６］のＸ1〜Ｘ4、Ｘ8〜Ｘ11、Ｒ11〜Ｒ16、Ｒ21〜Ｒ26、Ｒ31〜Ｒ36、Ｒ41〜Ｒ46、Ｒ51〜Ｒ56、Ｒ61〜Ｒ63およびＲ71〜Ｒ75におけるアリールセレノ基としては、炭素原子数６〜２０のアリールセレノ基が好ましく、より好ましくはフェニルセレノ基である。
【００６０】
一般式［３］および［４］におけるＸ5〜Ｘ7は、それぞれ元素周期律表第１６族の原子を表し、例えば、酸素原子、硫黄原子、セレン原子が挙げられ、好ましくは酸素原子または硫黄原子であり、更に好ましくは酸素原子である。
【００６１】
一般式［２］で表される金属化合物としては、例えば、メチレン（シクロペンタジエニル）（３，５−ジメチル−２−フェノキシ）チタニウムジクロライド、メチレン（シクロペンタジエニル）（３−ｔｅｒｔ−ブチル−２−フェノキシ）チタニウムジクロライド、メチレン（シクロペンタジエニル）（３−ｔｅｒｔ−ブチル−５−メチル−２−フェノキシ）チタニウムジクロライド、メチレン（シクロペンタジエニル）（３−フェニル−２−フェノキシ）チタニウムジクロライド、メチレン（シクロペンタジエニル）（３−ｔｅｒｔ−ブチルジメチルシリル−５−メチル−２−フェノキシ）チタニウムジクロライド、メチレン（シクロペンタジエニル）（３−トリメチルシリル−５−メチル−２−フェノキシ）チタニウムジクロライド、メチレン（シクロペンタジエニル）（３−ｔｅｒｔ−ブチル−５−メトキシ−２−フェノキシ）チタニウムジクロライド、メチレン（シクロペンタジエニル）（３−ｔｅｒｔ−ブチル−５−クロロ−２−フェノキシ）チタニウムジクロライド、メチレン（テトラメチルシクロペンタジエニル）（３，５−ジメチル−２−フェノキシ）チタニウムジクロライド、メチレン（テトラメチルシクロペンタジエニル）（３−ｔｅｒｔ−ブチル−２−フェノキシ）チタニウムジクロライド、メチレン（テトラメチルシクロペンタジエニル）（３−ｔｅｒｔ−ブチル−５−メチル−２−フェノキシ）チタニウムジクロライド、メチレン（テトラメチルシクロペンタジエニル）（３−フェニル−２−フェノキシ）チタニウムジクロライド、メチレン（テトラメチルシクロペンタジエニル）（３−ｔｅｒｔ−ブチルジメチルシリル−５−メチル−２−フェノキシ）チタニウムジクロライド、メチレン（テトラメチルシクロペンタジエニル）（３−トリメチルシリル−５−メチル−２−フェノキシ）チタニウムジクロライド、メチレン（テトラメチルシクロペンタジエニル）（３−ｔｅｒｔ−ブチル−５−メトキシ−２−フェノキシ）チタニウムジクロライド、メチレン（テトラメチルシクロペンタジエニル）（３−ｔｅｒｔ−ブチル−５−クロロ−２−フェノキシ）チタニウムジクロライド、
【００６２】
イソプロピリデン（シクロペンタジエニル）（３，５−ジメチル−２−フェノキシ）チタニウムジクロライド、イソプロピリデン（シクロペンタジエニル）（３−ｔｅｒｔ−ブチル−２−フェノキシ）チタニウムジクロライド、イソプロピリデン（シクロペンタジエニル）（３−ｔｅｒｔ−ブチル−５−メチル−２−フェノキシ）チタニウムジクロライド、イソプロピリデン（シクロペンタジエニル）（３−フェニル−２−フェノキシ）チタニウムジクロライド、イソプロピリデン（シクロペンタジエニル）（３−ｔｅｒｔ−ブチルジメチルシリル−５−メチル−２−フェノキシ）チタニウムジクロライド、イソプロピリデン（シクロペンタジエニル）（３−トリメチルシリル−５−メチル−２−フェノキシ）チタニウムジクロライド、イソプロピリデン（シクロペンタジエニル）（３−ｔｅｒｔ−ブチル−５−メトキシ−２−フェノキシ）チタニウムジクロライド、イソプロピリデン（シクロペンタジエニル）（３−ｔｅｒｔ−ブチル−５−クロロ−２−フェノキシ）チタニウムジクロライド、イソプロピリデン（テトラメチルシクロペンタジエニル）（３，５−ジメチル−２−フェノキシ）チタニウムジクロライド、イソプロピリデン（テトラメチルシクロペンタジエニル）（３−ｔｅｒｔ−ブチル−２−フェノキシ）チタニウムジクロライド、イソプロピリデン（テトラメチルシクロペンタジエニル）（３−ｔｅｒｔ−ブチル−５−メチル−２−フェノキシ）チタニウムジクロライド、イソプロピリデン（テトラメチルシクロペンタジエニル）（３−フェニル−２−フェノキシ）チタニウムジクロライド、イソプロピリデン（テトラメチルシクロペンタジエニル）（３−ｔｅｒｔ−ブチルジメチルシリル−５−メチル−２−フェノキシ）チタニウムジクロライド、イソプロピリデン（テトラメチルシクロペンタジエニル）（３−トリメチルシリル−５−メチル−２−フェノキシ）チタニウムジクロライド、イソプロピリデン（テトラメチルシクロペンタジエニル）（３−ｔｅｒｔ−ブチル−５−メトキシ−２−フェノキシ）チタニウムジクロライド、イソプロピリデン（テトラメチルシクロペンタジエニル）（３−ｔｅｒｔ−ブチル−５−クロロ−２−フェノキシ）チタニウムジクロライド、
【００６３】
ジフェニルメチレン（シクロペンタジエニル）（３，５−ジメチル−２−フェノキシ）チタニウムジクロライド、ジフェニルメチレン（シクロペンタジエニル）（３−ｔｅｒｔ−ブチル−２−フェノキシ）チタニウムジクロライド、ジフェニルメチレン（シクロペンタジエニル）（３−ｔｅｒｔ−ブチル−５−メチル−２−フェノキシ）チタニウムジクロライド、ジフェニルメチレン（シクロペンタジエニル）（３−フェニル−２−フェノキシ）チタニウムジクロライド、ジフェニルメチレン（シクロペンタジエニル）（３−ｔｅｒｔ−ブチルジメチルシリル−５−メチル−２−フェノキシ）チタニウムジクロライド、ジフェニルメチレン（シクロペンタジエニル）（３−トリメチルシリル−５−メチル−２−フェノキシ）チタニウムジクロライド、ジフェニルメチレン（シクロペンタジエニル）（３−ｔｅｒｔ−ブチル−５−メトキシ−２−フェノキシ）チタニウムジクロライド、ジフェニルメチレン（シクロペンタジエニル）（３−ｔｅｒｔ−ブチル−５−クロロ−２−フェノキシ）チタニウムジクロライド、ジフェニルメチレン（テトラメチルシクロペンタジエニル）（３，５−ジメチル−２−フェノキシ）チタニウムジクロライド、ジフェニルメチレン（テトラメチルシクロペンタジエニル）（３−ｔｅｒｔ−ブチル−２−フェノキシ）チタニウムジクロライド、ジフェニルメチレン（テトラメチルシクロペンタジエニル）（３−ｔｅｒｔ−ブチル−５−メチル−２−フェノキシ）チタニウムジクロライド、ジフェニルメチレン（テトラメチルシクロペンタジエニル）（３−フェニル−２−フェノキシ）チタニウムジクロライド、ジフェニルメチレン（テトラメチルシクロペンタジエニル）（３−ｔｅｒｔ−ブチルジメチルシリル−５−メチル−２−フェノキシ）チタニウムジクロライド、ジフェニルメチレン（テトラメチルシクロペンタジエニル）（３−トリメチルシリル−５−メチル−２−フェノキシ）チタニウムジクロライド、ジフェニルメチレン（テトラメチルシクロペンタジエニル）（３−ｔｅｒｔ−ブチル−５−メトキシ−２−フェノキシ）チタニウムジクロライド、ジフェニルメチレン（テトラメチルシクロペンタジエニル）（３−ｔｅｒｔ−ブチル−５−クロロ−２−フェノキシ）チタニウムジクロライド等や上記化合物の（シクロペンタジエニル）を（メチルシクロペンタジエニル）、（ジメチルシクロペンタジエニル）、（トリメチルシクロペンタジエニル）、（ｎ−ブチルシクロペンタジエニル）、（ｔｅｒｔ−ブチルシクロペンタジエニル）、（トリメチルシリルシクロペンタジエニル）、（ｔｅｒｔ−ブチルジメチルシリルシクロペンタジエニル）、（インデニル）、（メチルインデニル）、（フェニルインデニル）または（フルオレニル）に置き換えた化合物等を挙げることができる。また、上記化合物のジクロライドをジメチル、ジベンジル、ジメトキシド、ジフェノキシド、ビス（ジメチルアミド）またはビス（ジエチルアミド）に置き換えた化合物等を挙げることができる。更には、上記化合物のチタニウムをジルコニウムまたはハフニウムに置き換えた化合物を挙げることができる。
【００６４】
また、一般式［２］で表される金属化合物としては、例えば、ジメチルシリレン（シクロペンタジエニル）（２−フェノキシ）チタニウムジクロライド、ジメチルシリレン（シクロペンタジエニル）（３−メチル−２−フェノキシ）チタニウムジクロライド、ジメチルシレン（シクロペンタジエニル）（３，５−ジメチル−２−フェノキシ）チタニウムジクロライド、ジメチルシリレン（シクロペンタジエニル）（３−ｔｅｒｔ−ブチル−２−フェノキシ）チタニウムジクロライド、ジメチルシリレン（シクロペンタジエニル）（３−ｔｅｒｔ−ブチル−５−メチル−２−フェノキシ）チタニウムジクロライド、ジメチルシリレン（シクロペンタジエニル）（３，５−ジ−ｔｅｒｔ−ブチル−２−フェノキシ）チタニウムジクロライド、ジメチルシリレン（シクロペンタジエニル）（５−メチル−３−フェニル−２−フェノキシ）チタニウムジクロライド、ジメチルシリレン（シクロペンタジエニル）（３−ｔｅｒｔ−ブチルジメチルシリル−５−メチル−２−フェノキシ）チタニウムジクロライド、ジメチルシリレン（シクロペンタジエニル）（５−メチル−３−トリメチルシリル−２−フェノキシ）チタニウムジクロライド、ジメチルシリレン（シクロペンタジエニル）（３−ｔｅｒｔ−ブチル−５−メトキシ−２−フェノキシ）チタニウムジクロライド、ジメチルシリレン（シクロペンタジエニル）（３−ｔｅｒｔ−ブチル−５−クロロ−２−フェノキシ）チタニウムジクロライド、ジメチルシリレン（シクロペンタジエニル）（３，５−ジアミル−２−フェノキシ）チタニウムジクロライド、ジメチルシリレン（シクロペンタジエニル）（１−ナフトキシ−２−イル）チタニウムジクロライド、ジメチルシリレン（テトラメチルシクロペンタジエニル）（２−フェノキシ）チタニウムジクロライド、ジメチルシリレン（テトラメチルシクロペンタジエニル）（３−メチル−２−フェノキシ）チタニウムジクロライド、ジメチルシリレン（テトラメチルシクロペンタジエニル）（３，５−ジメチル−２−フェノキシ）チタニウムジクロライド、ジメチルシリレン（テトラメチルシクロペンタジエニル）（３−ｔｅｒｔ−ブチル−２−フェノキシ）チタニウムジクロライド、ジメチルシリレン（テトラメチルシクロペンタジエニル）（３−ｔｅｒｔ−ブチル−５−メチル−２−フェノキシ）チタニウムジクロライド、ジメチルシリレン（テトラメチルシクロペンタジエニル）（３，５−ジ−ｔｅｒｔ−ブチル−２−フェノキシ）チタニウムジクロライド、ジメチルシリレン（テトラメチルシクロペンタジエニル）（５−メチル−３−フェニル−２−フェノキシ）チタニウムジクロライド、ジメチルシリレン（テトラメチルシクロペンタジエニル）（３−ｔｅｒｔ−ブチルジメチルシリル−５−メチル−２−フェノキシ）チタニウムジクロライド、ジメチルシリレン（テトラメチルシクロペンタジエニル）（５−メチル−３−トリメチルシリル−２−フェノキシ）チタニウムジクロライド、ジメチルシリレン（テトラメチルシクロペンタジエニル）（３−ｔｅｒｔ−ブチル−５−メトキシ−２−フェノキシ）チタニウムジクロライド、ジメチルシリレン（テトラメチルシクロペンタジエニル）（３−ｔｅｒｔ−ブチル−５−クロロ−２−フェノキシ）チタニウムジクロライド、ジメチルシリレン（テトラメチルシクロペンタジエニル）（３，５−ジアミル−２−フェノキシ）チタニウムジクロライド、ジメチルシリレン（テトラメチルシクロペンタジエニル）（１−ナフトキシ−２−イル）チタニウムジクロライド等や、上記化合物の（シクロペンタジエニル）を（メチルシクロペンタジエニル）、（ジメチルシクロペンタジエニル）、（トリメチルシクロペンタジエニル）、（ｎ−ブチルシクロペンタジエニル）、（ｔｅｒｔ−ブチルシクロペンタジエニル）、（トリメチルシリルシクロペンタジエニル）、（ｔｅｒｔ−ブチルジメチルシリルシクロペンタジエニル）、（インデニル）、（メチルインデニル）、（フェニルインデニル）または（フルオレニル）に置き換えた化合物等を挙げることができる。また、上記化合物の２−フェノキシを３−フェニル−２−フェノキシ、３−トリメチルシリル−２−フェノキシ、または３−ｔｅｒｔ−ブチルジメチルシリル−２−フェノキシに置き換えた化合物等を挙げることができる。また、上記化合物のジメチルシリレンをジエチルシリレン、ジフェニルシリレン、またはジメトキシシリレンに置き換えた化合物等を挙げることができる。また、上記化合物のジクロライドをジメチル、ジベンジル、ジメトキシド、ジフェノキシド、ビス（ジメチルアミノ）またはビス（ジエチルアミノ）に置き換えた化合物等を挙げることができる。更には、上記化合物のチタニウムをジルコニウムまたはハフニウムに置き換えた化合物等も挙げることができる。
【００６５】
一般式［３］で表される金属化合物としては、例えば、μ−オキソビス｛イソプロピリデン（シクロペンタジエニル）（２−フェノキシ）チタニウムクロライド｝、μ−オキソビス｛イソプロピリデン（シクロペンタジエニル）（２−フェノキシ）チタニウムメトキシド｝、μ−オキソビス｛イソプロピリデン（シクロペンタジエニル）（３−ｔｅｒｔ−ブチル−５−メチル−２−フェノキシ）チタニウムクロライド｝、μ−オキソビス｛イソプロピリデン（シクロペンタジエニル）（３−ｔｅｒｔ−ブチル−５−メチル−２−フェノキシ）チタニウムメトキシド｝、μ−オキソビス｛イソプロピリデン（メチルシクロペンタジエニル）（２−フェノキシ）チタニウムクロライド｝、μ−オキソビス｛イソプロピリデン（メチルシクロペンタジエニル）（２−フェノキシ）チタニウムメトキシド｝、μ−オキソビス｛イソプロピリデン（メチルシクロペンタジエニル）（３−ｔｅｒｔ−ブチル−５−メチル−２−フェノキシ）チタニウムクロライド｝、μ−オキソビス｛イソプロピリデン（メチルシクロペンタジエニル）（３−ｔｅｒｔ−ブチル−５−メチル−２−フェノキシ）チタニウムメトキシド｝、μ−オキソビス｛イソプロピリデン（テトラメチルシクロペンタジエニル）（２−フェノキシ）チタニウムクロライド｝、μ−オキソビス｛イソプロピリデン（テトラメチルシクロペンタジエニル）（２−フェノキシ）チタニウムメトキシド｝、μ−オキソビス｛イソプロピリデン（テトラメチルシクロペンタジエニル）（３−ｔｅｒｔ−ブチル−５−メチル−２−フェノキシ）チタニウムクロライド｝、μ−オキソビス｛イソプロピリデン（テトラメチルシクロペンタジエニル）（３−ｔｅｒｔ−ブチル−５−メチル−２−フェノキシ）チタニウムメトキシド｝、
【００６６】
μ−オキソビス｛ジメチルシリレン（シクロペンタジエニル）（２−フェノキシ）チタニウムクロライド｝、μ−オキソビス｛ジメチルシリレン（シクロペンタジエニル）（２−フェノキシ）チタニウムメトキシド｝、μ−オキソビス｛ジメチルシリレン（シクロペンタジエニル）（３−ｔｅｒｔ−ブチル−５−メチル−２−フェノキシ）チタニウムクロライド｝、μ−オキソビス｛ジメチルシリレン（シクロペンタジエニル）（３−ｔｅｒｔ−ブチル−５−メチル−２−フェノキシ）チタニウムメトキシド｝、μ−オキソビス｛ジメチルシリレン（メチルシクロペンタジエニル）（２−フェノキシ）チタニウムクロライド｝、μ−オキソビス｛ジメチルシリレン（メチルシクロペンタジエニル）（２−フェノキシ）チタニウムメトキシド｝、μ−オキソビス｛ジメチルシリレン（メチルシクロペンタジエニル）（３−ｔｅｒｔ−ブチル−５−メチル−２−フェノキシ）チタニウムクロライド｝、μ−オキソビス｛ジメチルシリレン（メチルシクロペンタジエニル）（３−ｔｅｒｔ−ブチル−５−メチル−２−フェノキシ）チタニウムメトキシド｝、μ−オキソビス｛ジメチルシリレン（テトラメチルシクロペンタジエニル）（２−フェノキシ）チタニウムクロライド｝、μ−オキソビス｛ジメチルシリレン（テトラメチルシクロペンタジエニル）（２−フェノキシ）チタニウムメトキシド｝、μ−オキソビス｛ジメチルシリレン（テトラメチルシクロペンタジエニル）（３−ｔｅｒｔ−ブチル−５−メチル−２−フェノキシ）チタニウムクロライド｝、μ−オキソビス｛ジメチルシリレン（テトラメチルシクロペンタジエニル）（３−ｔｅｒｔ−ブチル−５−メチル−２−フェノキシ）チタニウムメトキシド｝等や、上記化合物の（シクロペンタジエニル）を（ジメチルシクロペンタジエニル）、（トリメチルシクロペンタジエニル）、（ｎ−ブチルシクロペンタジエニル）、（ｔｅｒｔ−ブチルシクロペンタジエニル）、（トリメチルシリルシクロペンタジエニル）、（ｔｅｒｔ−ブチルジメチルシリルシクロペンタジエニル）、（インデニル）、（メチルインデニル）、（フェニルインデニル）または（フルオレニル）に置き換えた化合物等を挙げることができる。また、上記化合物の（２−フェノキシ）を（３−メチル−２−フェノキシ）、（３，５−ジメチル−２−フェノキシ）、（３，５−ジ−ｔｅｒｔ−ブチル−２−フェノキシ）、（３−フェニル−５−メチル−２−フェノキシ）または（３−トリメチルシリル−５−メチル−２−フェノキシ）に置き換えた化合物等を挙げることができる。また、上記化合物のクロライドをメチル、ベンジル、フェノキシド、ジメチルアミノまたはジエチルアミノに置き換えた化合物等を挙げることができる。更には、上記化合物のチタニウムをジルコニウムまたはハフニウムに置き換えた化合物等も挙げることができる。
【００６７】
一般式［４］で表される金属化合物としては、例えば、ジ−μ−オキソビス｛イソプロピリデン（シクロペンタジエニル）（２−フェノキシ）チタニウム｝、ジ−μ−オキソビス｛イソプロピリデン（シクロペンタジエニル）（３−ｔｅｒｔ−ブチル−５−メチル−２−フェノキシ）チタニウム｝、ジ−μ−オキソビス｛イソプロピリデン（メチルシクロペンタジエニル）（２−フェノキシ）チタニウム｝、ジ−μ−オキソビス｛イソプロピリデン（メチルシクロペンタジエニル）（３−ｔｅｒｔ−ブチル−５−メチル−２−フェノキシ）チタニウム｝、ジ−μ−オキソビス｛イソプロピリデン（テトラメチルシクロペンタジエニル）（２−フェノキシ）チタニウム｝、ジ−μ−オキソビス｛イソプロピリデン（テトラメチルシクロペンタジエニル）（３−ｔｅｒｔ−ブチル−５−メチル−２−フェノキシ）チタニウム｝、
【００６８】
ジ−μ−オキソビス｛ジメチルシリレン（シクロペンタジエニル）（２−フェノキシ）チタニウム｝、ジ−μ−オキソビス｛ジメチルシリレン（シクロペンタジエニル）（３−ｔｅｒｔ−ブチル−５−メチル−２−フェノキシ）チタニウム｝、ジ−μ−オキソビス｛ジメチルシリレン（メチルシクロペンタジエニル）（２−フェノキシ）チタニウム｝、ジ−μ−オキソビス｛ジメチルシリレン（メチルシクロペンタジエニル）（３−ｔｅｒｔ−ブチル−５−メチル−２−フェノキシ）チタニウム｝、ジ−μ−オキソビス｛ジメチルシリレン（テトラメチルシクロペンタジエニル）（２−フェノキシ）チタニウム｝、ジ−μ−オキソビス｛ジメチルシリレン（テトラメチルシクロペンタジエニル）（３−ｔｅｒｔ−ブチル−５−メチル−２−フェノキシ）チタニウム｝等や、上記化合物の（シクロペンタジエニル）を（ジメチルシクロペンタジエニル）、（トリメチルシクロペンタジエニル）、（ｎ−ブチルシクロペンタジエニル）、（ｔｅｒｔ−ブチルシクロペンタジエニル）、（トリメチルシリルシクロペンタジエニル）、（ｔｅｒｔ−ブチルジメチルシリルシクロペンタジエニル）、（インデニル）、（メチルインデニル）、（フェニルインデニル）または（フルオレニル）に置き換えた化合物等を挙げることができる。また、上記化合物の（２−フェノキシ）を（３−メチル−２−フェノキシ）、（３，５−ジメチル−２−フェノキシ）、（３，５−ジ−ｔｅｒｔ−ブチル−２−フェノキシ）、（３−フェニル−５−メチル−２−フェノキシ）または（３−トリメチルシリル−５−メチル−２−フェノキシ）に置き換えた化合物等を挙げることができる。更には、上記化合物のチタニウムをジルコニウムまたはハフニウムに置き換えた化合物等も挙げることができる。
【００６９】
一般式［２］〜［４］で表される金属化合物は、例えば、特開平９−８７３１３号公報に記載の方法等によって合成される。
【００７０】
一般式［５］で表される金属化合物としては、例えば、ジメチルシリレン（シクロペンタジエニル）（メチルアミド）チタニウムジクロライド、ジメチルシリレン（シクロペンタジエニル）（エチルアミド）チタニウムジクロライド、ジメチルシリレン（シクロペンタジエニル）（イソプロピルアミド）チタニウムジクロライド、ジメチルシリレン（シクロペンタジエニル）（ｔｅｒｔ−ブチルアミド）チタニウムジクロライド、ジメチルシリレン（シクロペンタジエニル）（シクロヘキシルアミド）チタニウムジクロライド、ジメチルシリレン（シクロペンタジエニル）（シクロオクチルアミド）チタニウムジクロライド、ジメチルシリレン（シクロペンタジエニル）（シクロドデシルアミド）チタニウムジクロライド、ジエチルシリレン（シクロペンタジエニル）（メチルアミド）チタニウムジクロライド、ジエチルシリレン（シクロペンタジエニル）（エチルアミド）チタニウムジクロライド、ジエチルシリレン（シクロペンタジエニル）（イソプロピルアミド）チタニウムジクロライド、ジエチルシリレン（シクロペンタジエニル）（ｔｅｒｔ−ブチルアミド）チタニウムジクロライド、ジエチルシリレン（シクロペンタジエニル）（シクロヘキシルアミド）チタニウムジクロライド、ジエチルシリレン（シクロペンタジエニル）（シクロオクチルアミド）チタニウムジクロライド、ジエチルシリレン（シクロペンタジエニル）（シクロドデシルアミド）チタニウムジクロライド、ジイソプロピルシリレン（シクロペンタジエニル）（メチルアミド）チタニウムジクロライド、ジイソプロピルシリレン（シクロペンタジエニル）（エチルアミド）チタニウムジクロライド、ジイソプロピルシリレン（シクロペンタジエニル）（イソプロピルアミド）チタニウムジクロライド、ジイソプロピルシリレン（シクロペンタジエニル）（ｔｅｒｔ−ブチルアミド）チタニウムジクロライド、ジイソプロピルシリレン（シクロペンタジエニル）（シクロヘキシルアミド）チタニウムジクロライド、ジイソプロピルシリレン（シクロペンタジエニル）（シクロオクチルアミド）チタニウムジクロライド、ジイソプロピルシリレン（シクロペンタジエニル）（シクロドデシルアミド）チタニウムジクロライド、ジ−ｔｅｒｔ−ブチルフェニルシリレン（シクロペンタジエニル）（メチルアミド）チタニウムジクロライド、ジ−ｔｅｒｔ−ブチルフェニルシリレン（シクロペンタジエニル）（エチルアミド）チタニウムジクロライド、ジ−ｔｅｒｔ−ブチルフェニルシリレン（シクロペンタジエニル）（イソプロピルアミド）チタニウムジクロライド、ジ−ｔｅｒｔ−ブチルフェニルシリレン（シクロペンタジエニル）（ｔｅｒｔ−ブチルアミド）チタニウムジクロライド、ジ−ｔｅｒｔ−ブチルフェニルシリレン（シクロペンタジエニル）（シクロヘキシルアミド）チタニウムジクロライド、ジ−ｔｅｒｔ−ブチルフェニルシリレン（シクロペンタジエニル）（シクロオクチルアミド）チタニウムジクロライド、ジ−ｔｅｒｔ−ブチルフェニルシリレン（シクロペンタジエニル）（シクロドデシルアミド）チタニウムジクロライド、ジフェニルシリレン（シクロペンタジエニル）（メチルアミド）チタニウムジクロライド、ジフェニルシリレン（シクロペンタジエニル）（エチルアミド）チタニウムジクロライド、ジフェニルシリレン（シクロペンタジエニル）（イソプロピルアミド）チタニウムジクロライド、ジフェニルシリレン（シクロペンタジエニル）（ｔｅｒｔ−ブチルアミド）チタニウムジクロライド、ジフェニルシリレン（シクロペンタジエニル）（シクロヘキシルアミド）チタニウムジクロライド、ジフェニルシリレン（シクロペンタジエニル）（シクロオクチルアミド）チタニウムジクロライド、ジフェニルシリレン（シクロペンタジエニル）（シクロドデシルアミド）チタニウムジクロライド等や、上記化合物の（シクロペンタジエニル）を（メチルシクロペンタジエニル）、（ジメチルシクロペンタジエニル）、（トリメチルシクロペンタジエニル）、（ｎ−ブチルシクロペンタジエニル）、（ｔｅｒｔ−ブチルシクロペンタジエニル）、（トリメチルシリルシクロペンタジエニル）、（ｔｅｒｔ−ブチルジメチルシリルシクロペンタジエニル）、（インデニル）、（メチルインデニル）、（フェニルインデニル）または（フルオレニル）に置き換えた化合物等を挙げることができる。また、上記化合物のジクロライドをジメチル、ジベンジル、ジメトキシド、ジフェノキシド、ビス（ジメチルアミノ）またはビス（ジエチルアミノ）に置き換えた化合物等を挙げることができる。更には、上記化合物のチタニウムをジルコニウムまたはハフニウムに置き換えた化合物を挙げることができる。
【００７１】
一般式［５］で表される金属化合物は、例えば、国際公開番号（ＷＯ）第９１０４２５７号に記載の方法等によって合成される。
【００７２】
一般式［６］で表される金属化合物としては、例えば、（シクロペンタジエニル）（フェノキシ）チタニウムジクロライド、（シクロペンタジエニル）（２−メチルフェノキシ）チタニウムジクロライド、（シクロペンタジエニル）（２−エチルフェノキシ）チタニウムジクロライド、（シクロペンタジエニル）（４−エチルフェノキシ）チタニウムジクロライド、（シクロペンタジエニル）（２−イソプロピルフェノキシ）チタニウムジクロライド、（シクロペンタジエニル）（４−イソプロピルフェノキシ）チタニウムジクロライド、（シクロペンタジエニル）（２−ｔｅｒｔ−ブチルフェノキシ）チタニウムジクロライド、（シクロペンタジエニル）（４−ｔｅｒｔ−ブチルフェノキシ）チタニウムジクロライド、（シクロペンタジエニル）（２−フェニルフェノキシ）チタニウムジクロライド、（シクロペンタジエニル）（４−フェニルフェノキシ）チタニウムジクロライド、（シクロペンタジエニル）（２，６−ジメチルフェノキシ）チタニウムジクロライド、（シクロペンタジエニル）（３，５−ジメチルフェノキシ）チタニウムジクロライド、（シクロペンタジエニル）（２，６−ジイソプロピルフェノキシ）チタニウムジクロライド、（シクロペンタジエニル）（２，６−ジ−ｔｅｒｔ−ブチルフェノキシ）チタニウムジクロライド、（シクロペンタジエニル）（２，６−ジフェニルフェノキシ）チタニウムジクロライド、（シクロペンタジエニル）（２，４，６−トリメチルフェノキシ）チタニウムジクロライド、（２，４，６−トリ−ｔｅｒｔ−ブチルフェノキシ）チタニウムジクロライド、（シクロペンタジエニル）（２，４，６−トリフェニルフェノキシ）チタニウムジクロライド、チタニウムジクロライド、（シクロペンタジエニル）（２，６−ジ−ｔｅｒｔ−ブチル−４−メチルフェノキシ）チタニウムジクロライド等や、上記化合物の（シクロペンタジエニル）を（メチルシクロペンタジエニル）、（ｎ−ブチルシクロペンタジエニル）、（ｔｅｒｔ−ブチルシクロペンタジエニル）、（１，３−ジメチルシクロペンタジエニル）、（１，３，４−トリメチルシクロペンタジエニル）、（ペンタメチルシクロペンタジエニル）、（インデニル）、（メチルインデニル）、（フェニルインデニル）、（フルオレニル）または（３，６−ジ−ｔｅｒｔ−ブチルフルオレニル）に置き換えた化合物等を挙げることができる。また、上記化合物の（２−フェノキシ）を（３−メチル−２−フェノキシ）、（３，５−ジメチル−２−フェノキシ）、（３，５−ジ−ｔｅｒｔ−ブチル−２−フェノキシ）、（３−フェニル−５−メチル−２−フェノキシ）または（３−トリメチルシリル−５−メチル−２−フェノキシ）に置き換えた化合物等を挙げることができる。また、上記化合物のジクロライドをジメチル、ジベンジル、ジメトキシド、ジフェノキシド、ビス（ジメチルアミノ）またはビス（ジエチルアミノ）に置き換えた化合物等を挙げることができる。更には、上記化合物のチタニウムをジルコニウム、またはハフニウムに置き換えた化合物等も挙げることができる。
【００７３】
一般式［６］で表される金属化合物は、例えば、特開平１１−１６６０１０号公報に記載の方法等によって合成される。
【００７４】
元素周期律表第４族の金属原子が２つのシクロペンタジエン形アニオン骨格を有する基と結合しているメタロセン化合物としては、下記一般式［７］で表される金属化合物が好ましい。
2006206630.tif 000005
（上記一般式［７］において、Ｍ8は元素周期律表第４族の金属原子を表し、Ｊ8は元素周期律表第１４族の原子を表す。Ｃｐ8およびＣｐ9はそれぞれ独立に、シクロペンタジエン形アニオン骨格を有する基を表す。Ｘ12およびＸ13、Ｒ81およびＲ82はそれぞれ独立に、水素原子、ハロゲン原子、炭化水素基、置換シリル基または炭化水素オキシ基を表す。Ｒ81およびＲ82は任意に結合して単環構造または多環構造を形成してもよい。該単環構造または多環構造は、芳香族環であっても、非芳香族環であってもよい。）
【００７５】
一般式［７］におけるＭ8は元素周期律表第４族の原子であり、例えば、チタン原子、ジルコニウム原子、ハフニウム原子が挙げられる。Ｍ8として好ましくはチタン原子またはジルコニウム原子である。
【００７６】
一般式［７］において、Ｊ8で表される元素周期律表第１４族の原子としては、例えば、炭素原子、ケイ素原子、ゲルマニウム原子等が挙げられる。好ましくは、炭素原子またはケイ素原子である。
【００７７】
一般式［７］において、Ｃｐ8およびＣｐ9はそれぞれ独立に、シクロペンタジエン形アニオン骨格を有する基であり、例えば、シクロぺンタジエニル基、３−メチルシクロペンタジエニル基、２，４−ジメチルシクロペンタジエニル基、２，４，５−トリメチルシクロペンタジエニル基、テトラメチルシクロペンタジエニル基、２−エチルシクロぺンタジエニル基、２−ｎ−プロピルシクロペンタジエニル基、２−イソプロピルシクロペンタジエニル基、２−ｎ−ブチルシクロペンタジエニル基、２−ｓｅｃ−ブチルシクロペンタジエニル基、２−ｔｅｒｔ−ブチルシクロぺンタジエニル基、２−フェニルシクロぺンタジエニル基、２−トリメチルシリルシクロぺンタジエニル基、ｔｅｒｔ−ブチルジメチルシリルシクロぺンタジエニル基、インデニル基、２−メチルインデニル基、４−メチルインデニル基、２，４−ジメチルインデニル基、４−ｎ−プロピルインデニル基、４−イソプロピルインデニル基、４−ｎ−ブチルインデニル基、４−ｔｅｒｔ−ブチルインデニル基、４−フェニルインデニル基、２−メチル−４−フェニルインデニル基、４−ナフチルインデニル基、２−トリメチルシリルインデニル基、４，５，６，７−テトラヒドロインデニル基、フルオレニル基、メチルフルオレニル基、２，７−ジメチルフルオレニル基、２，７−ジ−ｔｅｒｔ−ブチルフルオレニル基、２，７−ジフェニルフルオレニル基、２，７−ビストリメチルシリルフルオレニル基等が挙げられ、好ましくは（置換）シクロペンタジエニル基、（置換）インデニル基または（置換）フルオレニル基等であり、更に好ましくはインデニル基、２−メチルインデニル基、４−フェニルインデニル基、２−メチル４−フェニルインデニル基、４−ナフチルインデニル基またはテトラヒドロインデニル基である。
【００７８】
一般式［７］において、Ｃｐ8およびＣｐ9の多座性ηは特に限定されるものではなく、Ｃｐ8およびＣｐ9のとりうるいずれの値でもよい。例えば、５座、４座、３座、２座、単座が挙げられ、好ましくは５座、３座または単座であり、より好ましくは５座である。
【００７９】
一般式［７］におけるＸ12およびＸ13、Ｒ81およびＲ82はそれぞれ独立に、水素原子、ハロゲン原子、炭化水素基（ただし、ここではシクロペンタジエン形アニオン骨格を有する基を含まない。）または炭化水素オキシ基である。ハロゲン原子としては、例えば、フッ素原子、塩素原子、臭素原子、ヨウ素原子が挙げられる。ここでいう炭化水素基としては、例えば、アルキル基、アラルキル基、アリール基、アルケニル基等が挙げられる。また、炭化水素オキシ基としては、例えば、アルコキシ基、アリールオキシ基、アラルキルオキシ基等が挙げられる。
【００８０】
一般式［７］のＸ12およびＸ13、Ｒ81およびＲ82に用いられるアルキル基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、ｔｅｒｔ−ペンチル基、ｎ−ヘキシル基、ｎ−オクチル基、ｎ−デシル基、ｎ−ドデシル基、ｎ−ペンタデシル基、ｎ−エイコシル基等が挙げられる。
これらのアルキル基はいずれも、フッ素原子、塩素原子、臭素原子またはヨウ素原子等のハロゲン原子で置換されていてもよい。ハロゲン原子で置換されたアルキル基としては、例えば、フルオロメチル基、トリフルオロメチル基、クロロメチル基、トリクロロメチル基、フルオロエチル基、ペンタフルオロエチル基、パーフルオロプロピル基、パーフルオロブチル基、パーフルオロヘキシル基、パーフルオロオクチル基、パークロロプロピル基、パークロロブチル基、パーブロモプロピル基等が挙げられる。
またこれらのアルキル基はいずれも、メトキシ基、エトキシ基等のアルコキシ基、フェノキシ基等のアリールオキシ基、ベンジルオキシ基等のアラルキルオキシ基等で置換されていてもよい。
【００８１】
一般式［７］のＸ12およびＸ13、Ｒ81およびＲ82に用いられるアルキル基としては、好ましくは炭素原子数１〜２０のアルキル基であり、より好ましくはメチル基、エチル基、イソプロピル基、ｔｅｒｔ−ブチル基、イソブチル基またはｔｅｒｔ−ペンチル基である。
【００８２】
一般式［７］のＸ12およびＸ13、Ｒ81およびＲ82に用いられるアラルキル基としては、例えば、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、ナフチルメチル基、アントラセニルメチル基等が挙げられる。
これらのアラルキル基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００８３】
一般式［７］のＸ12およびＸ13、Ｒ81およびＲ82に用いられるアラルキル基としては、好ましくは炭素原子数７〜２０のアラルキル基であり、より好ましくはベンジル基である。
【００８４】
一般式［７］のＸ12およびＸ13、Ｒ81およびＲ82に用いられるアリール基としては、例えば、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基等が挙げられる。
これらのアリール基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００８５】
一般式［７］のＸ12およびＸ13、Ｒ81およびＲ82に用いられるアリール基としては、好ましくは炭素原子数６〜２０のアリール基であり、より好ましくはフェニル基である。
【００８６】
一般式［７］のＸ12およびＸ13、Ｒ81およびＲ82に用いられるアルケニル基としては、例えば、ビニル基、アリル基、３−ブテニル基、４−ペンテニル基等が挙げられる。好ましくは炭素原子数２〜２０のアルケニル基であり、より好ましくはビニル基およびアリル基である。
【００８７】
一般式［７］のＸ12およびＸ13、Ｒ81およびＲ82に用いられるアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、 ｎ−ヘキシルオキシ基、ｎ−オクチルオキシ基、ｎ−ドデシルオキシ基、ｎ−ペンタデシルオキシ基、ｎ−エイコシルオキシ基等が挙げられる。
これらのアルコキシ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００８８】
一般式［７］のＸ12およびＸ13、Ｒ81およびＲ82に用いられるアルコキシ基としては、好ましくは炭素原子数１〜２０のアルコキシ基であり、より好ましくはメトキシ基、エトキシ基、イソプロポキシ基またはｔｅｒｔ−ブトキシ基である。
【００８９】
一般式［７］のＸ12およびＸ13、Ｒ81およびＲ82に用いられるアリールオキシ基としては、例えば、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、 ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ナフトキシ基、アントラセノキシ基等が挙げられる。
これらのアリールオキシ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００９０】
一般式［７］のＸ12およびＸ13、Ｒ81およびＲ82に用いられるアリールオキシ基として好ましくは、炭素原子数６〜２０のアリールオキシ基であり、より好ましくはフェノキシ基である。
【００９１】
一般式［７］のＸ12およびＸ13、Ｒ81およびＲ82に用いられるアラルキルオキシ基としては、例えば、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、アントラセニルメトキシ基等が挙げられる。
これらのアラルキルオキシ基はいずれも、フッ素原子、塩素原子、臭素原子、ヨウ素原子等のハロゲン原子、メトキシ基、エトキシ基等のアルコキシ基、フェノキシ基等のアリールオキシ基、ベンジルオキシ基等のアラルキルオキシ基等で置換されていてもよい。
【００９２】
一般式［７］のＸ12およびＸ13、Ｒ81およびＲ82に用いられるアラルキルオキシ基として好ましくは、炭素原子数７〜２０のアラルキルオキシ基であり、より好ましくはベンジルオキシ基である。
【００９３】
一般式［７］で表される金属化合物としては、例えば、ジメチルシリレンビス（シクロペンタジエニル）ジルコニウムジクロライド、ジメチルシリレンビス（２−メチルシクロペンタジエニル）ジルコニウムジクロライド、ジメチルシリレンビス（３−メチルシクロペンタジエニル）ジルコニウムジクロライド、ジメチルシリレンビス（２−ｎ−ブチルシクロペンタジエニル）ジルコニウムジクロライド、ジメチルシリレンビス（３−ｎ−ブチルシクロペンタジエニル）ジルコニウムジクロライド、ジメチルシリレンビス（２，３−ジメチルシクロペンタジエニル）ジルコニウムジクロライド、ジメチルシリレンビス（２，４−ジメチルシクロペンタジエニル）ジルコニウムジクロライド、ジメチルシリレンビス（２，５−ジメチルシクロペンタジエニル）ジルコニウムジクロライド、ジメチルシリレンビス（３，４−ジメチルシクロペンタジエニル）ジルコニウムジクロライド、ジメチルシリレンビス（２，３−エチルメチルシクロペンタジエニル）ジルコニウムジクロライド、ジメチルシリレンビス（２，４−エチルメチルシクロペンタジエニル）ジルコニウムジクロライド、ジメチルシリレンビス（２，５−エチルメチルシクロペンタジエニル）ジルコニウムジクロライド、ジメチルシリレンビス（３，５−エチルメチルシクロペンタジエニル）ジルコニウムジクロライド、ジメチルシリレンビス（２，３，４−トリメチルシクロペンタジエニル）ジルコニウムジクロライド、ジメチルシリレンビス（２，３，５−トリメチルシクロペンタジエニル）ジルコニウムジクロライド、ジメチルシリレンビス（テトラメチルシクロペンタジエニル）ジルコニウムジクロライド、ジメチルシリレンビス（インデニル）ジルコニウムジクロライド、ジメチルシリレンビス（４，５，６，７−テトラヒドロインデニル）ジルコニウムジクロライド等や、上記化合物のジメチルシリレンをジエチルシリレンまたはジフェニルシリレンに置き換えた化合物等を挙げることができる。また、上記化合物のジクロライドをジフルオライド、ジブロマイド、ジアイオダイド、ジメチル、ジエチル、ジイソプロピル、ジフェニル、ジベンジル、ジメトキシド、ジエトキシド、ジ−ｎ−プロポキシド、ジイソプロポキシド、ジ−ｎ−ブトキシド、ジイソブトキシド、ジ−ｔｅｒｔ−ブトキシド、ジフェノキシドまたはジ（２，６−ジ−ｔｅｒｔ−ブチルフェノキシド）に置き換えた化合物等も挙げることができる。更にまた、ジルコニウム原子をチタン原子またはハフニウム原子に置き換えた化合物等を挙げることができる。
【００９４】
一般式［７］で表される金属化合物としては、例えば、イソプロピリデンビス（シクロペンタジエニル）ジルコニウムジクロライド、イソプロピリデンビス（２−メチルシクロペンタジエニル）ジルコニウムジクロライド、イソプロピリデンビス（３−メチルシクロペンタジエニル）ジルコニウムジクロライド、イソプロピリデンビス（２−ｎ−ブチルシクロペンタジエニル）ジルコニウムジクロライド、イソプロピリデンビス（３−ｎ−ブチルシクロペンタジエニル）ジルコニウムジクロライド、イソプロピリデンビス（２，３−ジメチルシクロペンタジエニル）ジルコニウムジクロライド、イソプロピリデンビス（２，４−ジメチルシクロペンタジエニル）ジルコニウムジクロライド、イソプロピリデンビス（２，５−ジメチルシクロペンタジエニル）ジルコニウムジクロライド、イソプロピリデンビス（３，４−ジメチルシクロペンタジエニル）ジルコニウムジクロライド、イソプロピリデンビス（２，３−エチルメチルシクロペンタジエニル）ジルコニウムジクロライド、イソプロピリデンビス（２，４−エチルメチルシクロペンタジエニル）ジルコニウムジクロライド、イソプロピリデンビス（２，５−エチルメチルシクロペンタジエニル）ジルコニウムジクロライド、イソプロピリデンビス（３，５−エチルメチルシクロペンタジエニル）ジルコニウムジクロライド、イソプロピリデンビス（２，３，４−トリメチルシクロペンタジエニル）ジルコニウムジクロライド、イソプロピリデンビス（２，３，５−トリメチルシクロペンタジエニル）ジルコニウムジクロライド、イソプロピリデンビス（テトラメチルシクロペンタジエニル）ジルコニウムジクロライド、イソプロピリデンビス（インデニル）ジルコニウムジクロライド、イソプロピリデンビス（４，５，６，７−テトラヒドロインデニル）ジルコニウムジクロライド、イソプロピリデンビス（２-フェニルインデニル）ジルコニウムジクロライド、イソプロピリデン（シクロペンタジエニル）（テトラメチルシクロペンタジエニル）ジルコニウムジクロライド、イソプロピリデン（シクロペンタジエニル）（インデニル）ジルコニウムジクロライド、イソプロピリデン（メチルシクロペンタジエニル）（インデニル）ジルコニウムジクロライド、イソプロピリデン（ｎ−ブチルシクロペンタジエニル）（インデニル）ジクロライド、イソプロピリデン（テトラメチルシクロペンタジエニル）（インデニル）ジクロライド等や、上記化合物のイソプロピリデンをジフェニルメチレンに置き換えた化合物等を挙げることができる。また、上記化合物のジクロライドをジフルオライド、ジブロマイド、ジアイオダイド、ジメチル、ジエチル、ジイソプロピル、ジフェニル、ジベンジル、ジメトキシド、ジエトキシド、ジ−ｎ−プロポキシド、ジイソプロポキシド、ジ−ｎ−ブトキシド、ジイソブトキシド、ジ−ｔｅｒｔ−ブトキシド、ジフェノキシドまたはジ（２，６−ジ−ｔｅｒｔ−ブチルフェノキシド）に置き換えた化合物等も挙げることができる。更にまた、ジルコニウム原子をチタン原子またはハフニウム原子に置き換えた化合物等を挙げることができる。
【００９５】
一般式［７］で表される金属化合物として好ましくは、炭素原子数９〜３０の（置換）インデニル基を有するジルコニウム化合物であり、更に好ましくはイソプロピリデンビス（インデニル）ジルコニウムジクロライド、イソプロピリデンビス（４-フェニルインデニル）ジルコニウムジクロライドまたはイソプロピリデンビス（２−メチル−４-フェニルインデニル）ジルコニウムジクロライドである。
【００９６】
［成分（Ｂ）有機アルミニウム化合物］
本発明において成分（Ｂ）としては、下記（Ｂ１）〜（Ｂ３）からなる群から選ばれる１種以上の有機アルミニウム化合物である。
（Ｂ１）一般式  Ｅ1aＡｌＺ3-aで表される有機アルミニウム化合物
（Ｂ２）一般式  ｛−Ａｌ（Ｅ2）−Ｏ−｝bで表される環状のアルミノキサン
（Ｂ３）一般式  Ｅ3｛−Ａｌ（Ｅ3）−Ｏ−｝cＡｌＥ32で表される線状のアルミノキサン
（ただし、Ｅ1、Ｅ2およびＥ3はそれぞれ炭化水素基であり、複数のＥ1、複数のＥ2および複数のＥ3は、それぞれ同じであっても異なっていてもよい。Ｚは水素原子またはハロゲン原子を表し、Ｚが複数ある場合、複数のＺは同じであっても異なっていてもよい。ａは０＜ａ≦３を満足する数を表し、ｂは２以上の整数を表し、ｃは１以上の整数を表す。）
【００９７】
上記（Ｂ１）〜（Ｂ３）のＥ1、Ｅ2およびＥ3における炭化水素基としては、炭素原子数１〜８の炭化水素基が好ましく、炭素原子数１〜８のアルキル基がより好ましい。
【００９８】
一般式Ｅ1aＡｌＺ3-aで表される有機アルミニウム化合物（Ｂ１）としては、例えば、トリメチルアルミニウム、トリエチルアルミニウム、トリプロピルアルミニウム、トリイソブチルアルミニウム、トリヘキシルアルミニウム等のトリアルキルアルミニウム、ジメチルアルミニウムクロライド、ジエチルアルミニウムクロライド、ジプロピルアルミニウムクロライド、ジイソブチルアルミニウムクロライド、ジヘキシルアルミニウムクロライド等のジアルキルアルミニウムクロライド、メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド、ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等が挙げられる。
好ましくは、トリアルキルアルミニウムであり、より好ましくは、トリエチルアルミニウム、またはトリイソブチルアルミニウムである。
【００９９】
一般式｛−Ａｌ（Ｅ2）−Ｏ−｝bで表される構造を有する環状のアルミノキサン（Ｂ２）、一般式  Ｅ3｛−Ａｌ（Ｅ3）−Ｏ−｝cＡｌＥ32で表される構造を有する線状のアルミノキサン（Ｂ３）における、Ｅ2およびＥ3としては、例えば、メチル基、エチル基、ノルマルプロピル基、イソプロピル基、ノルマルブチル基、イソブチル基、ノルマルペンチル基、ネオペンチル基等のアルキル基が挙げられる。ｂは２以上の整数であり、ｃは１以上の整数である。好ましくは、Ｅ2およびＥ3はメチル基またはイソブチル基であり、ｂは２〜４０であり、ｃは１〜４０である。
【０１００】
上記（Ｂ２）および（Ｂ３）のアルミノキサンは各種の方法で作られる。その方法については特に限定はなく、公知の方法に準じて作ることができる。例えば、トリアルキルアルミニウム（例えば、トリメチルアルミニウム等）を適当な有機溶剤（ベンゼン、脂肪族炭化水素等）に溶かした溶液を水と接触させて作る方法、トリアルキルアルミニウム（例えば、トリメチルアルミニウム等）を結晶水を含んでいる金属塩（例えば、硫酸銅水和物等）に接触させて作る方法が挙げられる。
【０１０１】
［成分（Ｃ）ホウ素化合物］
本発明において成分（Ｃ）としては、下記（Ｃ１）〜（Ｃ３）からなる群から選ばれる１種以上のホウ素化合物である。
（Ｃ１）一般式  ＢＱ1Ｑ2Ｑ3で表されるホウ素化合物
（Ｃ２）一般式  Ｇ+（ＢＱ1Ｑ2Ｑ3Ｑ4）-で表されるホウ素化合物
（Ｃ３）一般式  （Ｌ−Ｈ）+（ＢＱ1Ｑ2Ｑ3Ｑ4）-で表されるホウ素化合物
（ただし、Ｂは３価の原子価状態のホウ素原子を表し、Ｑ1〜Ｑ4はそれぞれ独立に、ハロゲン原子、炭化水素基、ハロゲン化炭化水素基、置換シリル基、アルコキシ基または２置換アミノ基を表し、Ｑ1〜Ｑ4は同じであっても異なっていてもよい。Ｇ+は無機または有機のカチオンを表し、Ｌは中性ルイス塩基を表し、（Ｌ−Ｈ）+はブレンステッド酸を表す。）
【０１０２】
一般式ＢＱ1Ｑ2Ｑ3で表されるホウ素化合物（Ｃ１）において、Ｂは３価の原子価状態のホウ素原子であり、Ｑ1〜Ｑ3はそれぞれ独立に、ハロゲン原子、炭化水素基、ハロゲン化炭化水素基、置換シリル基、アルコキシ基または２置換アミノ基であり、それらは同じであっても異なっていてもよい。Ｑ1〜Ｑ3として好ましくは、ハロゲン原子、炭素原子数１〜２０の炭化水素基、炭素原子数１〜２０のハロゲン化炭化水素基、炭素原子数１〜２０の置換シリル基、炭素原子数１〜２０のアルコキシ基または炭素原子数２〜２０の炭化水素基で置換された置換アミノ基であり、より好ましくは、ハロゲン原子、炭素原子数１〜２０の炭素原子を含む炭化水素基または炭素原子数１〜２０の炭素原子を含むハロゲン化炭化水素基である。更に好ましくは、少なくとも１個のフッ素原子を含む炭素原子数１〜２０のフッ素化炭化水素基であり、特に好ましくは、少なくとも１個のフッ素原子を含む炭素原子数６〜２０のフッ素化アリール基である。
【０１０３】
一般式ＢＱ1Ｑ2Ｑ3で表されるホウ素化合物（Ｃ１）としては、例えば、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボラン等が挙げられるが、最も好ましくはトリス（ペンタフルオロフェニル）ボランである。
【０１０４】
一般式Ｇ+（ＢＱ1Ｑ2Ｑ3Ｑ4）-で表されるホウ素化合物（Ｃ２）において、Ｂは３価の原子価状態のホウ素原子であり、Ｑ1〜Ｑ4は上記の（Ｃ１）におけるＱ1〜Ｑ3と同様であり、Ｇ+は無機または有機のカチオンである。
【０１０５】
一般式Ｇ+（ＢＱ1Ｑ2Ｑ3Ｑ4）-で表されるホウ素化合物（Ｃ２）において、無機のカチオンであるＧ+としては、例えば、フェロセニウムカチオン、アルキル置換フェロセニウムカチオン、銀陽イオン等が挙げられ、有機のカチオンであるＧ+としては、例えばトリフェニルメチルカチオン等が挙げられる。Ｇ+として好ましくはカルベニウムカチオンであり、特に好ましくはトリフェニルメチルカチオンである。（ＢＱ1Ｑ2Ｑ3Ｑ4）-としては、例えば、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，３，４−トリフルオロフェニル）ボレート、フェニルトリス（ペンタフルオロフェニル）ボレ−ト、テトラキス（３，５−ビストリフルオロメチルフェニル）ボレート等が挙げられる。
【０１０６】
これらの具体的な組み合わせとしては、例えば、リチウムテトラキス（３，５−ビストリフルオロメチルフェニル）ボレート、ナトリウムテトラキス（３，５−ビストリフルオロメチルフェニル）ボレート、カリウムテトラキス（３，５−ビストリフルオロメチルフェニル）ボレート、銀テトラキス（ペンタフルオロフェニル）ボレート、フェロセニウムテトラキス（ペンタフルオロフェニル）ボレート、１，１’−ジメチルフェロセニウムテトラキス（ペンタフルオロフェニル）ボレート、テトラブチルホスホニウムテトラキス（ペンタフルオロフェニル）ボレート、テトラフェニルホスホニウムテトラキス（ペンタフルオロフェニル）ボレート、テトラメチルアンモニウムテトラキス（ペンタフルオロフェニル）ボレート、トリメチルスルホニウムテトラキス（ペンタフルオロフェニル）ボレート、ジフェニルヨードニウムテトラキス（ペンタフルオロフェニル）ボレート、トリフェニルカルベニウムテトラキス（ペンタフルオロフェニル）ボレート、トリフェニルカルベニウムテトラキス（３，５−ビストリフルオロメチルフェニル）ボレート等を挙げることができるが、最も好ましくは、トリフェニルカルベニウムテトラキス（ペンタフルオロフェニル）ボレートである。
【０１０７】
一般式（Ｌ−Ｈ）+（ＢＱ1Ｑ2Ｑ3Ｑ4）-で表されるホウ素化合物（Ｃ３）において、Ｂは３価の原子価状態のホウ素原子であり、Ｑ1〜Ｑ4は上記の（Ｃ１）におけるＱ1〜Ｑ3と同様であり、Ｌは中性ルイス塩基であり、（Ｌ−Ｈ）+はブレンステッド酸である。
【０１０８】
一般式（Ｌ−Ｈ）+（ＢＱ1Ｑ2Ｑ3Ｑ4）-で表されるホウ素化合物（Ｃ３）において、ブレンステッド酸である（Ｌ−Ｈ）+としては、例えば、トリアルキル置換アンモニウム、Ｎ，Ｎ−ジアルキルアニリニウム、ジアルキルアンモニウム、トリアリールホスホニウム等が挙げられ、（ＢＱ1Ｑ2Ｑ3Ｑ4）-としては、前述と同様のものが挙げられる。
【０１０９】
これらの具体的な組み合わせとしては、例えば、トリエチルアンモニウムテトラキス（ペンタフルオロフェニル）ボレート、トリプロピルアンモニウムテトラキス（ペンタフルオロフェニル）ボレート、トリ（ｎ−ブチル）アンモニウムテトラキス（ペンタフルオロフェニル）ボレート、トリ（ｎ−ブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ジメチルフェニル）ホスホニウムテトラキス（ペンタフルオロフェニル）ボレート等を挙げることができるが、最も好ましくは、トリ（ｎ−ブチル）アンモニウムテトラキス（ペンタフルオロフェニル）ボレートまたはＮ，Ｎ−ジメチルアニリニウムテトラキス（ペンタフルオロフェニル）ボレートである。
【０１１０】
本発明において成分（Ｃ）ホウ素化合物として好ましくは、（Ｃ２）または（Ｃ３）であり、特に好ましくはトリフェニルカルベニウムテトラキス（ペンタフルオロフェニル）ボレート、トリ（ｎ−ブチル）アンモニウムテトラキス（ペンタフルオロフェニル）ボレートまたはＮ，Ｎ−ジメチルアニリニウムテトラキス（ペンタフルオロフェニル）ボレートである。
【０１１１】
［重合方法］
本発明においては、成分（Ａ）元素周期律表第４族の金属のメタロセン化合物と、成分（Ｂ）有機アルミニウム化合物および／または成分（Ｃ）ホウ素化合物を接触させて得られる重合用触媒を用いる。成分（Ａ）および成分（Ｂ）の２成分を接触させて得られる重合用触媒を用いる場合、成分（Ｂ）としては、前記の環状のアルミノキサン（Ｂ２）および／または線状のアルミノキサン（Ｂ３）を用いることが好ましい。また、他の好ましい重合用触媒の態様としては、成分（Ａ）、成分（Ｂ）および成分（Ｃ）を接触させて得られる重合用触媒が挙げられ、その場合、成分（Ｂ）としては前記の有機アルミニウム化合物（Ｂ１）が好ましい。
【０１１２】
各成分の使用量は、成分（Ｂ）／成分（Ａ）のモル比が、通常０．１〜１００００であり、好ましくは５〜２０００であり、成分（Ｃ）／成分（Ａ）のモル比が、通常０．０１〜１００であり、好ましくは０．５〜１０であるように、各成分を用いる。
各成分の濃度は、成分（Ａ）は、通常０．０１〜５００μｍｏｌ／ｇであり、好ましくは０．０５〜１００μｍｏｌ／ｇであり、より好ましくは０．０５〜５０μｍｏｌ／ｇである。成分（Ｂ）はアルミニウム原子換算で、通常０．０１〜１００００μｍｏｌ／ｇであり、好ましくは０．１〜５０００μｍｏｌ／ｇであり、より好ましくは０．１〜２０００μｍｏｌ／ｇである。成分（Ｃ）は、通常０．０１〜５００μｍｏｌ／ｇであり、好ましくは０．０５〜２００μｍｏｌ／ｇであり、より好ましくは０．０５〜１００μｍｏｌ／ｇである。
【０１１３】
本発明で用いる重合用触媒は、更にシリカゲルまたはアルミナ等の無機化合物、スチレン重合体等からなる有機化合物の粒子状物質を担体として組み合わされたものでもよい。
【０１１４】
本発明のエチレンおよびアセナフチレン誘導体を共重合する重合方法は特に限定されず、例えば、バッチ式または連続式の気相重合法、塊状重合法、適当な重合溶媒を使用しての溶液重合法あるいはスラリー重合法等、任意の重合方法を採用することができる。重合溶媒を使用する場合、触媒を失活させない化合物であれば重合溶媒として使用することが可能であり、このような重合溶媒としては、例えば、ベンゼン、トルエン、ペンタン、ヘキサン、ヘプタン、シクロヘキサン等の炭化水素溶媒を挙げることができる。
【０１１５】
重合温度については特に限定されないが、一般に−１００〜２５０℃、好ましくは−５０〜２００℃が採用される。また、重合圧力についても特に限定されないが、一般に１０ＭＰａ以下、好ましくは０．１ＭＰａから５．０ＭＰａで実施される。また、共重合体の分子量を調節するために水素等を連鎖移動剤として使用することもできる。
【０１１６】
本発明のエチレン−アセナフチレンランダム共重合体は、押出成形品や射出成形品等に加工して使用することができる。押出成形方法としては公知の成形方法を用いればよく、例えば、円形ダイから溶融させた樹脂を押出し、筒状に膨らませたフィルムまたはシートを巻き取るインフレーション成形法や、直線状ダイから溶融させた樹脂を押出し、フィルムまたはシートを巻き取るＴダイ成形法やカレンダー成形法等の成形方法が挙げられる。
【０１１７】
本発明のエチレン−アセナフチレンランダム共重合体には、目的に応じて各種の添加剤を配合することができる。例えば、耐候剤、滑剤、顔料、染料、帯電防止剤、酸化防止剤、防曇剤、防錆剤、界面活性剤、潤滑剤、導電剤等が挙げられる。また、本発明の効果を損なわない範囲で、ラジカル重合法低密度ポリエチレン、高密度ポリエチレン、線状低密度ポリエチレン、エチレン−α−オレフィン共重合エラストマー、ポリプロピレン等の公知の重合体を配合することができる。
【０１１８】
本発明のエチレン−アセナフチレンランダム共重合体を用いた光学製品用部品としては、例えば、ＣＤ用ピックアップレンズ、ＤＶＤ用ピックアップレンズ、ＦＡＸ用レンズ、レーザープリンター用レンズ、ＣＣＤカメラ用レンズ、プロジェクター用レンズ、オリゴンミラー、プリズム等が挙げられる。
【実施例】
【０１１９】
以下、実施例によって本発明を具体的に説明する。
【０１２０】
実施例中の各項目の測定値は、下記の方法で測定した。
【０１２１】
（１）極限粘度（［η］：ｄｌ／ｇ）
ウベローデ型粘度計を用い、テトラリン中、１３５℃で測定した。
【０１２２】
（２）融点（Ｔｍ：℃）
示差走査熱量測定装置（ＤＳＣ、セイコー電子工業（株）社製  ＳＳＣ−５２００）を用いて、以下の条件で測定した。
状態調整：２０℃から２００℃まで２０℃／分で昇温後、２００℃で１０分間保持し、次に、２００℃から−１００℃まで２０℃／分で降温後、−１００℃で１０分間保持した。
融点測定：状態調整後、直ちに−１００℃から２００℃まで２０℃／分で昇温した。
【０１２３】
（３）共重合組成（共重合体を構成するモノマー全体に占めるアセナフチレンに由来する構造単位のｍｏｌ％）
エチレン−アセナフチレンランダム共重合体中のアセナフチレンの共重合組成は、13Ｃ−ＮＭＲ（ブルカー社製  ＡＶＡＮＣＥ６００）解析によって求めた。
測定溶媒  １，１，２，２−テトラクロロエタン−ｄ2
測定温度  １３５℃
試料濃度  ２００ｍｇ／３ｍｌ
基準物質  １，１，２，２−テトラクロロエタン−ｄ2（７４．２ｐｐｍ）
【０１２４】
（４）透明性
エチレン−アセナフチレンランダム共重合体の透明性は、１８０℃で１分間予熱後、３〜５ＭＰａの圧力下１分間熱プレスすることによって成形した厚さ約１００μｍのフィルムを、目視で評価した。
【０１２５】
（５）屈折率
エチレン−アセナフチレンランダム共重合体の屈折率は、１８０℃で３分間予熱後、３〜５ＭＰａの圧力下３分間熱プレスすることによって成形した厚さ約１００μｍのフィルムを、１０ｍｍ×３０ｍｍの大きさに切り取り試験片として、アッベ屈折計  ３型（（株）アタゴ社製）を用いて調べた。
【０１２６】
下記の実施例において使用した各化合物は以下の通りである。
アセナフチレンは、東京化成（株）より購入したものをヘプタン溶媒で再結晶させて用いた。トリイソブチルアルミニウムは１ｍｏｌ／ｌのトルエン溶液を東ソー・ファインケム（株）より購入して使用した。Ｎ，Ｎ−ジメチルアニリニウムテトラキス（ペンタフルオロフェニル）ボレートは東ソー・ファインケム（株）より購入したものを０．０１ｍｏｌ／ｌのトルエンスラリーに調製して用いた。イソプロピリデン（シクロペンタジエニル）（３−ｔｅｒｔ−ブチル−５−メチル−２−フェノキシ）チタニウムジクロライド（錯体１）は特開平９−８７３１３に記載された方法に従って合成したものを用いた。ｒｅｃ−イソプロピリデンビス（インデニル）ジルコニウムジクロライド（錯体２）はストレム（株）より購入したものを用いた。ジメチルシリレン（テトラメチルシクロペンタジエニル）（ｔｅｒｔ−ブチルアミド）チタニウムジクロライド（錯体３）はボルダ−・サイエンティフィック社より購入したものを使用した。
【０１２７】
［実施例１］
４００ｍｌの掻き混ぜ式ステンレス製オートクレーブをアルゴンガスで置換し、１ｍｏｌ／ｌのアセナフチレンのトルエン溶液３０ｍｌ、精製したトルエン１７０ｍｌを仕込み、１．０ＭＰａのエチレンガスをフィードし、オートクレーブ内を６０℃に調節した。トリイソブチルアルミニウムのトルエン溶液２．０ｍｌ（２ｍｍｏｌ）、イソプロピリデン（シクロペンタジエニル）（３−ｔｅｒｔ−ブチル−５−メチル−２−フェノキシ）チタニウムジクロライド（錯体１）のトルエン溶液０．５ｍｌ（５μｍｏｌ）および、Ｎ，Ｎ−ジメチルアニリニウムテトラキス（ペンタフルオロフェニル）ボレートのトルエンスラリー１．０ｍｌ（１０μｍｏｌ）を順次加え、６０℃で３０分間重合した。この間、系内の圧力が一定になるようにエチレンガスをフィードし続けた。反応液を塩酸（４ｍｏｌ／ｌ）１ｍｌとエタノール２リットルの混合物中にゆっくりと投じ、沈殿した白色固体をろ過によって回収し、該固体をアセトンで洗浄後、減圧乾燥した。結果、７．２ｇの共重合体を得た。アセナフチレンの共重合組成は７ｍｏｌ％で、チタン化合物１モルあたりの触媒活性としては２９００ｋｇ／ｍｏｌ−Ｔｉ・ｈであった。この共重合体の［η］は、１．３ｄｌ／ｇで、融点（Ｔｍ）は７７℃、ガラス転移点（Ｔｇ）は実質的に観測できなかった。この共重合体をプレスした結果、透明なプレスシートが得られ、屈折率は１．５６であった。
【０１２８】
［実施例２］
実施例１において、アセナフチレンのトルエン溶液仕込み量を３０ｍｌから２０ｍｌに変更し、精製したトルエン仕込み量を１７０ｍｌから１８０ｍｌに変更した以外は、実施例１と同一の装置および同じ手順で行った。その結果、８．２ｇの共重合体が得られた。チタン化合物１モルあたりの触媒活性としては３３００ｋｇ／ｍｏｌ−Ｔｉ・ｈであった。この共重合体の［η］は、１．９ｄｌ／ｇで、融点（Ｔｍ）は１０１℃で、ガラス転移点（Ｔｇ）は実質的に観測されず、アセナフチレンの共重合組成は４ｍｏｌ％であった。この共重合体をプレスした結果、透明なプレスシートを得た。
【０１２９】
［実施例３］
実施例１において、アセナフチレンのトルエン溶液仕込み量を３０ｍｌから４０ｍｌに変更し、精製したトルエン仕込み量を１７０ｍｌから１６０ｍｌに変更した以外は、実施例１と同一の装置および同じ手順で行った。その結果、５．５ｇの共重合体が得られた。チタン化合物１モルあたりの触媒活性としては２２００ｋｇ／ｍｏｌ−Ｔｉ・ｈであった。この共重合体の［η］は、１．１ｄｌ／ｇで、融点（Ｔｍ）は５９℃で、ガラス転移点（Ｔｇ）は４℃で、アセナフチレンの共重合組成は９ｍｏｌ％であった。この共重合体をプレスした結果、透明なプレスシートが得られ、屈折率は１．５８であった。
【０１３０】
［実施例４］
実施例１において、アセナフチレンのトルエン溶液仕込み量を３０ｍｌから６０ｍｌに変更し、精製したトルエン仕込み量を１７０ｍｌから１４０ｍｌに変更した以外は、実施例１と同一の装置および同じ手順で行った。その結果、４．８ｇの共重合体が得られた。チタン化合物１モルあたりの触媒活性としては１９００ｋｇ／ｍｏｌ−Ｔｉ・ｈであった。この共重合体の［η］は、０．９ｄｌ／ｇで、融点（Ｔｍ）は実質的に観測できず、ガラス転移点（Ｔｇ）は１２℃で、アセナフチレンの共重合組成は１４ｍｏｌ％であった。この共重合体をプレスした結果、透明なプレスシートが得られ、屈折率は１．６０であった。
【０１３１】
［実施例５］
実施例１において、アセナフチレンのトルエン溶液仕込み量を３０ｍｌから１００ｍｌに変更し、精製したトルエン仕込み量を１７０ｍｌから１００ｍｌに変更し、イソプロピリデン（シクロペンタジエニル）（３−ｔｅｒｔ−ブチル−５−メチル−２−フェノキシ）チタニウムジクロライド（錯体１）のトルエン溶液の仕込み量を０．５ｍｌから１．０ｍｌに変更した以外は、実施例１と同一の装置および同じ手順で行った。その結果、９．３ｇの共重合体が得られた。チタン化合物１モルあたりの触媒活性としては１９００ｋｇ／ｍｏｌ−Ｔｉ・ｈであった。この共重合体の［η］は、１．０ｄｌ／ｇで、融点（Ｔｍ）は実質的に観測できず、ガラス転移点（Ｔｇ）は２４℃で、アセナフチレンの共重合組成は１８ｍｏｌ％であった。この共重合体をプレスした結果、透明なプレスシートを得た。
【０１３２】
［実施例６］
実施例１において、アセナフチレンのトルエン溶液仕込み量を３０ｍｌから１２０ｍｌに変更し、精製したトルエン仕込み量を１７０ｍｌから２０ｍｌに変更し、イソプロピリデン（シクロペンタジエニル）（３−ｔｅｒｔ−ブチル−５−メチル−２−フェノキシ）チタニウムジクロライド（錯体１）のトルエン溶液の仕込み量を０．５ｍｌから１．０ｍｌに変更した以外は、実施例１と同一の装置および同じ手順で行った。その結果、７．２ｇの共重合体が得られた。チタン化合物１モルあたりの触媒活性としては１４００ｋｇ／ｍｏｌ−Ｔｉ・ｈであった。この共重合体の［η］は、０．４ｄｌ／ｇで、融点（Ｔｍ）は実質的に観測できず、ガラス転移点（Ｔｇ）は７５℃で、アセナフチレンの共重合組成は３２ｍｏｌ％であった。この共重合体をプレスした結果、透明なプレスシートを得た。
【０１３３】
［実施例７］
実施例１において、イソプロピリデン（シクロペンタジエニル）（３−ｔｅｒｔ−ブチル−５−メチル−２−フェノキシ）チタニウムジクロライド（錯体１）のトルエン溶液０．５ｍｌ（５μｍｏｌ）をｒｅｃ−イソプロピリデンビス（インデニル）ジルコニウムジクロライド（錯体２）のトルエン溶液０．５ｍｌ（５μｍｏｌ）に変更した以外は、実施例１と同一の装置および同じ手順で行った。その結果、２４．５ｇの共重合体が得られた。ジルコニウム化合物１モルあたりの触媒活性としては９８００ｋｇ／ｍｏｌ−Ｚｒ・ｈであった。この共重合体の［η］は、０．８ｄｌ／ｇで、融点（Ｔｍ）は１１０℃で、ガラス転移点（Ｔｇ）は実質的に観測できず、アセナフチレンの共重合組成は３ｍｏｌ％であった。この共重合体をプレスした結果、透明なプレスシートを得た。
【０１３４】
［実施例８］
実施例１において、イソプロピリデン（シクロペンタジエニル）（３−ｔｅｒｔ−ブチル−５−メチル−２−フェノキシ）チタニウムジクロライド（錯体１）のトルエン溶液０．５ｍｌ（５μｍｏｌ）をジメチルシリレン（テトラメチルシクロペンタジエニル）（ｔｅｒｔ−ブチルアミド）チタニウムジクロライド（錯体３）のトルエン溶液０．５ｍｌ（５μｍｏｌ）に変更した以外は、実施例１と同一の装置および同じ手順で行った。その結果、１３．２ｇの共重合体が得られた。チタン化合物１モルあたりの触媒活性としては５３００ｋｇ／ｍｏｌ−Ｔｉ・ｈであった。この共重合体の［η］は、４．６ｄｌ／ｇで、融点（Ｔｍ）は１１２℃で、ガラス転移点（Ｔｇ）は実質的に観測できず、アセナフチレンの共重合組成は２ｍｏｌ％であった。この共重合体をプレスした結果、透明なプレスシートを得た。
【０１３５】
［比較例１］
実施例１において、トリイソブチルアルミニウムのトルエン溶液２．０ｍｌ（２ｍｍｏｌ）をジエチルアルミニウムクロライドのトルエン溶液５．０ｍｌ（５ｍｍｏｌ）に変更し、イソプロピリデン（シクロペンタジエニル）（３−ｔｅｒｔ−ブチル−５−メチル−２−フェノキシ）チタニウムジクロライド（錯体１）のトルエン溶液０．５ｍｌ（５μｍｏｌ）を三塩化オキシバナジウムのトルエン溶液２ｍｌ（２００μｍｏｌ）に変更した以外は、実施例１と同一の装置および同じ手順で行った。その結果、３２ｇの重合体が得られた。この重合体の融点（Ｔｍ）は１３８℃で、ガラス転移点（Ｔｇ）は実質的に観測できず、アセナフチレンの共重合組成は０ｍｏｌ％であった。この重合体は不透明であったため屈折率は測定できなかった。
【０１３６】
［比較例２］
実施例１において、トリイソブチルアルミニウムのトルエン溶液２．０ｍｌ（２ｍｍｏｌ）をジエチルアルミニウムクロライドのトルエン溶液５．０ｍｌ（５ｍｍｏｌ）に変更し、イソプロピリデン（シクロペンタジエニル）（３−ｔｅｒｔ−ブチル−５−メチル−２−フェノキシ）チタニウムジクロライド（錯体１）のトルエン溶液０．５ｍｌ（５μｍｏｌ）を四塩化チタニウムのトルエン溶液２ｍｌ（２００μｍｏｌ）に変更した以外は、実施例１と同一の装置および同じ手順で行った。その結果、１３ｇの重合体が得られた。この重合体の融点（Ｔｍ）は１２７℃で、ガラス転移点（Ｔｇ）は実質的に観測できず、アセナフチレンの共重合組成は０ｍｏｌ％であった。この重合体は不透明であったため屈折率は測定できなかった。